(57)【特許請求の範囲】
【請求項１】
基材（Ｘ）と、層（Ｙ）とを含む多層構造体であって、
前記層（Ｙ）が、アルミニウムを含む化合物（Ａ）と、炭素数３以上２０以下のアルキレン鎖またはポリオキシアルキレン鎖により少なくとも１つの水酸基を有するリン原子と極性基が結合されているリン化合物（ＢＨ）とを含み、前記アルミニウムを含む化合物（Ａ）が、アルミニウムを含む金属酸化物（Ａａ）と無機リン化合物（ＢＩ）との反応生成物（Ｄ）を含む化合物（Ａｂ）である、多層構造体。
【請求項２】
前記リン化合物（ＢＨ）の極性基が水酸基である、請求項１に記載の多層構造体。
【請求項３】
前記リン化合物（ＢＨ）の少なくとも１つの水酸基を有するリン原子が、リン酸基、亜リン酸基、ホスホン酸基、亜ホスホン酸基、ホスフィン酸基、および亜ホスフィン酸基からなる群から選ばれる少なくとも１種の官能基である、請求項１又は２に記載の多層構造体。
【請求項４】
前記リン化合物（ＢＨ）のモル数ＭBHと前記無機リン化合物（ＢＩ）のモル数ＭBIとの比ＭBH／ＭBIが１．０×１０-4≦ＭBH／ＭBI≦２．０×１０-2の範囲である、請求項１〜３のいずれか１項に記載の多層構造体。
【請求項５】
Ｘ線光電子分光分析法（ＸＰＳ法）により測定される前記層（Ｙ）の基材（Ｘ）と接していない側の表面〜５ｎｍにおけるＣ／Ａｌ比が０．１〜１５．０の範囲である、請求項１〜４のいずれか１項に記載の多層構造体。
【請求項６】
前記層（Ｙ）の水接触角が２５°〜１００°の範囲である、請求項１〜５のいずれか１項に記載の多層構造体。
【請求項７】
２０℃、８５％ＲＨの条件下における酸素透過度が２．０ｍＬ／（ｍ2・ｄａｙ・ａｔｍ）以下である、請求項１〜６のいずれか１項に記載の多層構造体。
【請求項８】
４０℃、９０／０％ＲＨの条件下における透湿度が２．０ｇ／（ｍ2・ｄａｙ）以下である、請求項１〜７のいずれか１項に記載の多層構造体。
【請求項９】
前記基材（Ｘ）が、熱可塑性樹脂フィルムおよび紙からなる群より選ばれる少なくとも１種の層を含む、請求項１〜８のいずれか１項に記載の多層構造体。
【請求項１０】
アルミニウムを含む化合物（Ａ）と、無機リン化合物（ＢＩ）と、炭素数３以上２０以下のアルキレン鎖またはポリオキシアルキレン鎖により少なくとも１つの水酸基を有するリン原子と極性基が結合されているリン化合物（ＢＨ）と、溶媒とを含み、前記リン化合物（ＢＨ）のモル数ＭBHと前記無機リン化合物（ＢＩ）のモル数ＭBIとの比ＭBH／ＭBIが１．０×１０-4≦ＭBH／ＭBI≦２．０×１０-2の範囲にある、コーティング液。
【請求項１１】
請求項１に記載の多層構造体の製造方法であって、
前記基材（Ｘ）上に、前記アルミニウムを含む化合物（Ａ）と、前記無機リン化合物（ＢＩ）と、炭素数３以上２０以下のアルキレン鎖またはポリオキシアルキレン鎖により少なくとも１つの水酸基を有するリン原子と極性基が結合されているリン化合物（ＢＨ）と、溶媒とを含むコーティング液（Ｓ１）を塗工することによって、前記基材（Ｘ）上に前記層（Ｙ）の前駆体層を形成する工程（Ｉ−１）と、
前記層（Ｙ）の前駆体層を処理して前記層（Ｙ）を形成する工程（Ｉ−２）とを含む、製造方法。
【請求項１２】
請求項１に記載の多層構造体の製造方法であって、
前記基材（Ｘ）上に、前記アルミニウムを含む化合物（Ａ）と、前記無機リン化合物（ＢＩ）と、溶媒とを含むコーティング液（Ｓ２）を塗工することによって、前記層（Ｙ）の前駆体層を形成する工程（ＩＩ−１）と、
前記前駆体層上に前記リン化合物（ＢＨ）と、溶媒とを含む、コーティング液（Ｔ）を塗工する工程（ＩＩ−２）と、
前記層（Ｙ）の前駆体層を処理して前記層（Ｙ）を形成する工程（ＩＩ−３）とを含む、製造方法。
【請求項１３】
請求項１〜９のいずれか１項に記載の多層構造体を含む、包装材。
【請求項１４】
押出しコートラミネートにより形成された層をさらに有する、請求項１３に記載の包装材。
【請求項１５】
縦製袋充填シール袋、真空包装袋、パウチ、ラミネートチューブ容器、輸液バッグ、紙容器、ストリップテープ、容器用蓋材、またはインモールドラベル容器である、請求項１３または１４に記載の包装材。
【請求項１６】
請求項１５に記載の真空包装袋を備える真空断熱体であり、前記真空包装袋が内容物を含み、前記内容物が芯材であり、前記真空包装袋の内部が減圧されている真空断熱体。
【請求項１７】
請求項１〜９のいずれか１項に記載の多層構造体を含む、電子デバイスの保護シート。
【請求項１８】
光電変換装置、情報表示装置、または照明装置の表面を保護する保護シートである、請求項１７に記載の電子デバイスの保護シート。
【請求項１９】
請求項１７または１８に記載の保護シートを有する、電子デバイス。
【発明の詳細な説明】
【技術分野】
【０００１】
本発明は、バリア性と密着性に優れた多層構造体およびその製造方法、前記多層構造体を形成し得るコーティング液、包装材、ならびに電子デバイスの保護シートに関する。
【背景技術】
【０００２】
アルミニウムや酸化アルミニウムを構成成分とするガスバリア層をプラスチックフィルム上に形成した積層体は、バリア性材料として従来からよく知られている。そのような積層体は、酸素によって変質しやすい物品（例えば、食品）を保護するための包装材料として用いられている。これらのガスバリア層の多くは、物理気相成長法（ＰＶＤ）または化学気相成長法（ＣＶＤ）といったドライプロセスによってプラスチックフィルム上に形成される。【０００３】
アルミニウムを含むガスバリア層を有する複合構造体として、例えば、酸化アルミニウム粒子とリン化合物との反応生成物によって構成される透明ガスバリア層を有する複合構造体が特許文献１に開示されている。また、該ガスバリア層を形成する方法の１つとして、プラスチックフィルム上に酸化アルミニウム粒子とリン化合物を含むコーティング液を塗工し、次いで乾燥および熱処理を行う方法が特許文献１に開示されている。【０００４】
一方、該複合構造体の物理的ストレスを受けた際のガスバリア性を高いレベルで維持するために、アルミニウム原子を有する層にリン原子を複数有する重合体を含む層を隣接して積層することが特許文献２に開示されている。
【先行技術文献】
【特許文献】
【０００５】
【特許文献１】国際公開２０１１／１２２０３６号
【特許文献２】国際公開２０１４／１２２９４２号
【発明の概要】
【発明が解決しようとする課題】
【０００６】
特許文献１および２に開示されている多層構造体を包装材として使用した場合であっても、内容物が含気していたり、折れ曲がったりした状態で、１２０℃を上回るような過酷な条件下でレトルト処理した場合、隣接する接着層等との層間が剥離し、外観不良が生じる懸念があった。また、本発明者らが特許文献１および２に開示されている多層構造体を電子デバイスに使用した場合、ダンプヒート試験後に層間剥離が生じる場合があった。【０００７】
そのため、レトルト処理後においても良好な特性を有するガスバリア性の多層構造体あるいは高温高湿下においても高い層間接着力を有するガスバリア性の多層構造体が求められている。【０００８】
本発明の目的は、ガスバリア性および水蒸気バリア性に優れ、過酷な条件下におけるレトルト処理後においてもそのバリア性を維持できるとともに、層間剥離等の外観不良を起こさず、高い層間接着力（剥離強度）を有する新規な多層構造体およびその製造方法、コーティング液、ならびに包装材を提供することにある。【０００９】
また、本発明の他の目的は、ガスバリア性および水蒸気バリア性に優れるとともに、高温高湿下においても高い層間接着力を有する新規な多層構造体を用いた電子デバイスの保護シートを提供することにある。
【課題を解決するための手段】
【００１０】
鋭意検討した結果、本発明者らは、特定の層を含む多層構造体によって前記目的を達成できることを見出し、本発明に至った。【００１１】
本発明において、基材（Ｘ）と、層（Ｙ）とを含む多層構造体であって、
前記層（Ｙ）が、アルミニウムを含む化合物（Ａ）と、炭素数３以上２０以下のアルキレン鎖またはポリオキシアルキレン鎖により少なくとも１つの水酸基を有するリン原子と極性基とが結合されているリン化合物（ＢＨ）とを含み、前記アルミニウムを含む化合物（Ａ）が、アルミニウムを含む金属酸化物（Ａａ）と無機リン化合物（ＢＩ）との反応生成物（Ｄ）を含む化合物（Ａｂ）である、多層構造体を提供する。【００１２】
本発明の多層構造体において、前記リン化合物（ＢＨ）の極性基が水酸基であってもよい。【００１３】
本発明の多層構造体において、前記リン化合物（ＢＨ）の少なくとも１つの水酸基を有するリン原子が、リン酸基、亜リン酸基、ホスホン酸基、亜ホスホン酸基、ホスフィン酸基、および亜ホスフィン酸基からなる群から選ばれる少なくとも１種の官能基であってもよい。【００１４】
本発明の多層構造体において、前記リン化合物（ＢＨ）のモル数Ｍ ＢＨと前記無機リン化合物（ＢＩ）のモル数ＭＢＩとの比ＭＢＨ／ＭＢＩが１．０×１０−４≦ＭＢＨ／ＭＢＩ≦２．０×１０−２の範囲であるものが好ましい。【００１５】
本発明の多層構造体において、Ｘ線光電子分光分析法（ＸＰＳ法）により測定される前記層（Ｙ）の基材（Ｘ）と接していない側の表面〜５ｎｍにおけるＣ／Ａｌ比が０．１〜１５．０の範囲であるものが好ましい。【００１６】
本発明の多層構造体において、前記層（Ｙ）の水接触角が２５°〜１００°の範囲であるものが好ましい。【００１７】
本発明の多層構造体において、２０℃、８５％ＲＨの条件下における酸素透過度が２．０ｍＬ／（ｍ２・ｄａｙ・ａｔｍ）以下であるものが好ましい。【００１８】
本発明の多層構造体において、４０℃、９０／０％ＲＨの条件下における透湿度が２．０ｇ／（ｍ２・ｄａｙ）以下であるものが好ましい。【００１９】
本発明の多層構造体において、前記基材（Ｘ）が、熱可塑性樹脂フィルムおよび紙からなる群より選ばれる少なくとも１種の層を含んでもよい。【００２０】
本発明は、アルミニウムを含む化合物（Ａ）と、無機リン化合物（ＢＩ）と、炭素数３以上２０以下のアルキレン鎖またはポリオキシアルキレン鎖により少なくとも１つの水酸基を有するリン原子と極性基が結合されているリン化合物（ＢＨ）と、溶媒とを含む、コーティング液を提供する。【００２１】
本発明のコーティング液において、前記リン化合物（ＢＨ）のモル数ＭＢＨと前記無機リン化合物（ＢＩ）のモル数ＭＢＩとの比ＭＢＨ／ＭＢＩが１．０×１０−４≦ＭＢＨ／ＭＢＩ≦２．０×１０−２の範囲にあるものが好ましい。【００２２】
また、本発明は、基材（Ｘ）と、層（Ｙ）とを含む多層構造体の製造方法であって、
前記基材（Ｘ）上に、アルミニウムを含む化合物（Ａ）と、無機リン化合物（ＢＩ）と、炭素数３以上２０以下のアルキレン鎖またはポリオキシアルキレン鎖により少なくとも１つの水酸基を有するリン原子と極性基が結合されているリン化合物（ＢＨ）と、溶媒とを含むコーティング液（Ｓ１）を塗工することによって、前記層（Ｙ）の前駆体層を形成する工程（Ｉ−１）と、
前記層（Ｙ）の前駆体層を処理して前記層（Ｙ）を形成する工程（Ｉ−２）とを含む、製造方法を提供する。【００２３】
さらに、本発明は、基材（Ｘ）と層（Ｙ）とを含む多層構造体の製造方法であって、
アルミニウムを含む化合物（Ａ）と、無機リン化合物（ＢＩ）と、溶媒とを含む、コーティング液（Ｓ２）を塗工することによって、前記基材（Ｘ）上に前記層（Ｙ）の前駆体層を形成する工程（ＩＩ−１）と、
前記前駆体層上に前記リン化合物（ＢＨ）と、溶媒とを含む、コーティング液（Ｔ）を塗工する工程（ＩＩ−２）と、
前記層（Ｙ）の前駆体層を処理して前記層（Ｙ）を形成する工程（ＩＩ−３）とを含む、製造方法を提供する。【００２４】
また、本発明は、前記したいずれかの多層構造体を含む包装材を提供する。【００２５】
前記包装材は押出しコートラミネートにより形成された層をさらに有していてもよい。【００２６】
前記包装材は、縦製袋充填シール袋、真空包装袋、パウチ、ラミネートチューブ容器、輸液バッグ、紙容器、ストリップテープ、容器用蓋材、またはインモールドラベル容器であってもよい。【００２７】
また、本発明は、前記真空包装袋を備える真空断熱体であり、前記真空包装袋は、内容物を含み、前記内容物は芯材であり、前記真空包装袋の内部が減圧されている真空断熱体を提供する。【００２８】
また、本発明は、前記したいずれかの多層構造体を含む、電子デバイスの保護シートを提供する。【００２９】
前記電子デバイスの保護シートは、光電変換装置、情報表示装置、または照明装置の表面を保護する保護シートであってもよい。【００３０】
また、本発明は、前記したいずれかの保護シートを含む電子デバイスを提供する。
【発明の効果】
【００３１】
本発明によれば、ガスバリア性および水蒸気バリア性に優れ、耐レトルト性に優れる新規な多層構造体およびそれを用いた包装材が得られる。すなわち、本発明によれば、ガスバリア性および水蒸気バリア性に優れるだけでなく、過酷な条件下でのレトルト処理後においても優れたガスバリア性および水蒸気バリア性を維持できるとともに、層間剥離等の外観不良を生じず、高い層間接着力（剥離強度）を有する新規な多層構造体およびその製造方法ならびに前記多層構造体を形成し得るコーティング液が得られる。また、本発明によれば、ガスバリア性および水蒸気バリア性に優れ、高温高湿下においても高い層間接着力を有する新規な多層構造体を用いた電子デバイスの保護シートが得られる。すなわち、本発明によれば、ガスバリア性および水蒸気バリア性に優れるだけでなく、ダンプヒート試験後においても優れたガスバリア性および水蒸気バリア性を維持できるとともに、ダンプヒート試験後に層間剥離等の外観不良を生じず、高い層間接着力（剥離強度）を有する新規な多層構造体を含む保護シートを有する電子デバイスが得られる。
【図面の簡単な説明】
【００３２】
【図１】本発明の一実施形態に係る縦製袋充填シール袋の一例を示す模式図である。
【図２】本発明の一実施形態に係る平パウチの一例を示す模式図である。
【図３】本発明の一実施形態に係る輸液バッグの一例を示す模式図である。
【図４】本発明の一実施形態に係るインモールドラベル容器の一例を示す模式図である。
【図５】本発明の一実施形態に係る多層構造体の製造に用いる押出しコートラミネート装置の一部を模式的に示す斜視図である。
【図６】本発明の一実施形態に係る真空断熱体の一例を示す模式図である。
【図７】本発明の一実施形態に係る真空断熱体の他の一例を示す模式図である。
【図８】本発明の一実施形態に係る電子デバイスの一部断面図である。
【発明を実施するための形態】
【００３３】
本発明について、以下に例を挙げて説明する。なお、以下の説明において、物質、条件、方法、数値範囲等を例示する場合があるが、本発明はそのような例示に限定されない。また、例示される物質は、特に注釈がない限り、１種を単独で使用してもよいし２種以上を併用してもよい。本明細書において、数値範囲（各成分の含有量、各成分から算出される値及び各物性等）の上限値及び下限値は適宜組み合わせ可能である。
【００３４】
特に注釈がない限り、この明細書において、「特定の部材（基材、層等）上に特定の層を積層する」という記載の意味には、該部材と接触するように該特定の層を積層する場合に加え、他の層を挟んで該部材の上方に該特定の層を積層する場合が含まれる。「特定の部材（基材、層等）上に特定の層を形成する」、「特定の部材（基材、層等）上に特定の層を配置する」という記載も同様である。また、特に注釈がない限り、「特定の部材（基材、層等）上に液体（コーティング液等）を塗工する」という記載の意味には、該部材に該液体を直接塗工する場合に加え、該部材上に形成された他の層に該液体を塗工する場合が含まれる。
【００３５】
［多層構造体］
本発明の多層構造体は、基材（Ｘ）と、層（Ｙ）とを備える。層（Ｙ）は、アルミニウムを含む化合物（Ａ）（以下、単に「化合物（Ａ）」ともいう）と、炭素数３以上２０以下のアルキレン鎖またはポリオキシアルキレン鎖により少なくとも１つの水酸基を有するリン原子と極性基が結合されているリン化合物（ＢＨ）（以下、単に「化合物（ＢＨ）」ともいう）とを含む。また、化合物（Ａ）が、アルミニウムを含む金属酸化物（Ａａ）と無機リン化合物（ＢＩ）との反応生成物（Ｄ）を含む化合物（Ａｂ）とを含む。以下の説明において、特に注釈がない限り、「多層構造体」という語句は基材（Ｘ）と層（Ｙ）を含む多層構造体を意味する。
【００３６】
［基材（Ｘ）］
基材（Ｘ）の材質は、特に制限されず、様々な材質からなる基材を用いることができる。基材（Ｘ）の材質としては、例えば、熱可塑性樹脂、熱硬化性樹脂等の樹脂；布帛、紙類等の繊維集合体；木材；ガラス等が挙げられる。これらの中でも、熱可塑性樹脂および繊維集合体が好ましく、熱可塑性樹脂がより好ましい。基材（Ｘ）の形態は、特に制限されず、フィルムまたはシート等の層状であってもよい。基材（Ｘ）としては、熱可塑性樹脂フィルムおよび紙からなる群より選ばれる少なくとも１種を含むものが好ましく、熱可塑性樹脂フィルムを含むものがより好ましく、熱可塑性樹脂フィルムであることがさらに好ましい。
【００３７】
基材（Ｘ）に用いられる熱可塑性樹脂としては、例えば、ポリエチレン、ポリプロピレン等のポリオレフィン系樹脂；ポリエチレンテレフタレート（ＰＥＴ）、ポリエチレン−２，６−ナフタレート、ポリブチレンテレフタレートまたはこれらの共重合体等のポリエステル系樹脂；ナイロン−６、ナイロン−６６、ナイロン−１２等のポリアミド系樹脂；ポリビニルアルコール、エチレン−ビニルアルコール共重合体等の水酸基含有ポリマー；ポリスチレン；ポリ（メタ）アクリル酸エステル；ポリアクリロニトリル；ポリ酢酸ビニル；ポリカーボネート；ポリアリレート；再生セルロース；ポリイミド；ポリエーテルイミド；ポリスルフォン；ポリエーテルスルフォン；ポリエーテルエーテルケトン；アイオノマー樹脂等が挙げられる。多層構造体を包装材に用いる場合、基材（Ｘ）の材料としては、ポリエチレン、ポリプロピレン、ポリエチレンテレフタレート、ナイロン−６、およびナイロン−６６からなる群より選ばれる少なくとも１種の熱可塑性樹脂が好ましい。
【００３８】
前記熱可塑性樹脂からなるフィルムを前記基材（Ｘ）として用いる場合、基材（Ｘ）は延伸フィルムであってもよいし無延伸フィルムであってもよい。得られる多層構造体の加工適性（印刷、ラミネート等）が優れることから、延伸フィルム、特に二軸延伸フィルムが好ましい。二軸延伸フィルムは、同時二軸延伸法、逐次二軸延伸法、およびチューブラ延伸法のいずれかの方法で製造された二軸延伸フィルムであってもよい。
【００３９】
基材（Ｘ）に用いられる紙としては、例えば、クラフト紙、上質紙、模造紙、グラシン紙、パーチメント紙、合成紙、白板紙、マニラボール、ミルクカートン原紙、カップ原紙、アイボリー紙等が挙げられる。基材（Ｘ）に紙を用いることによって、紙容器用の多層構造体を得ることができる。
【００４０】
基材（Ｘ）が層状である場合、その厚さは、得られる多層構造体の機械的強度および加工性が良好になる観点から、１〜１，０００μｍが好ましく、５〜５００μｍがより好ましく、９〜２００μｍがさらに好ましい。
【００４１】
［層（Ｙ）］
本発明の多層構造体は、アルミニウムを含む化合物（Ａ）と炭素数３以上２０以下のアルキレン鎖またはポリオキシアルキレン鎖により少なくとも１つの水酸基を有するリン原子と極性基が結合されているリン化合物（ＢＨ）を含む層（Ｙ）を含む。また、化合物（Ａ）は、アルミニウムを含む金属酸化物（Ａａ）と無機リン化合物（ＢＩ）との反応生成物（Ｄ）を含む化合物（Ａｂ）であることが好ましい。化合物（Ａ）、リン化合物（ＢＨ）および無機リン化合物（ＢＩ）について以下に説明する。
【００４２】
［アルミニウムを含む化合物（Ａ）］
化合物（Ａ）は、アルミニウムを含む金属酸化物（Ａａ）であってもよいし、アルミニウムを含む金属酸化物（Ａａ）（以下、単に「金属酸化物（Ａａ）」ともいう）と無機リン化合物（ＢＩ）とが反応してなる反応生成物（Ｄ）を含む化合物（Ａｂ）（以下、単に「化合物（Ａｂ）」ともいう）であってもよい。アルミニウムを含む金属酸化物（Ａａ）は、通常、粒子の形態で無機リン化合物（ＢＩ）と反応させる。
【００４３】
［アルミニウムを含む金属酸化物（Ａａ）］
アルミニウムを含む金属酸化物（Ａａ）を構成する金属原子（それらを総称して「金属原子（Ｍ）」という場合がある）は、周期表の２〜１４族に属する金属原子から選ばれる少なくとも１種の金属原子であるが、少なくともアルミニウムを含む。金属原子（Ｍ）は、アルミニウム単独であってもよいし、アルミニウムとそれ以外の金属原子とを含んでもよい。なお、金属酸化物（Ａａ）としては、１種の金属酸化物を単独で使用してもよく、２種以上の金属酸化物を併用してもよい。
【００４４】
金属原子（Ｍ）に占めるアルミニウムの割合は、通常、５０モル％以上であり、６０〜１００モル％であってもよく、８０〜１００モル％であってもよい。金属酸化物（Ａａ）の例には、液相合成法、気相合成法、固体粉砕法等の方法によって製造された金属酸化物が含まれる。
【００４５】
金属酸化物（Ａａ）は、加水分解可能な特性基が結合した金属原子（Ｍ）を含有する化合物（Ｅ）の加水分解縮合物であってもよい。該特性基の例には、後述する一般式〔Ｉ〕のＲ１が含まれる。化合物（Ｅ）の加水分解縮合物は、実質的に金属酸化物とみなすことが可能である。そのため、本明細書では、化合物（Ｅ）の加水分解縮合物を「金属酸化物（Ａａ）」という場合がある。すなわち、本明細書において、「金属酸化物（Ａａ）」は「化合物（Ｅ）の加水分解縮合物」と読み替えることができ、また、「化合物（Ｅ）の加水分解縮合物」を「金属酸化物（Ａａ）」と読み替えることもできる。
【００４６】
［加水分解可能な特性基が結合した金属原子（Ｍ）を含有する化合物（Ｅ）］
無機リン化合物（ＢＩ）との反応の制御が容易になり、得られる多層構造体のガスバリア性が優れることから、化合物（Ｅ）は、下記一般式〔Ｉ〕で表される化合物（Ｅａ）を少なくとも１種含むことが好ましい。
Ａｌ（Ｒ１）ｋ（Ｒ２）３−ｋ      〔Ｉ〕
式中、Ｒ１は、ハロゲン原子（フッ素原子、塩素原子、臭素原子、ヨウ素原子）、ＮＯ３、置換基を有していてもよい炭素数１〜９のアルコキシ基、置換基を有していてもよい炭素数２〜９のアシロキシ基、置換基を有していてもよい炭素数３〜９のアルケニルオキシ基、置換基を有していてもよい炭素数５〜１５のβ−ジケトナト基、または置換基を有していてもよい炭素数１〜９のアシル基を有するジアシルメチル基である。Ｒ２は、置換基を有していてもよい炭素数１〜９のアルキル基、置換基を有していてもよい炭素数７〜１０のアラルキル基、置換基を有していてもよい炭素数２〜９のアルケニル基、または置換基を有していてもよい炭素数６〜１０のアリール基である。ｋは１〜３の整数である。Ｒ１が複数存在する場合、Ｒ１は互いに同一であってもよいし異なっていてもよい。Ｒ２が複数存在する場合、Ｒ２は互いに同一であってもよいし異なっていてもよい。
【００４７】
化合物（Ｅ）は、化合物（Ｅａ）に加えて、下記一般式〔ＩＩ〕で表される化合物（Ｅｂ）を少なくとも１種含んでいてもよい。
Ｍ１（Ｒ３）ｍ（Ｒ４）ｎ−ｍ      〔ＩＩ〕
式中、Ｍ１は、アルミニウム原子以外の金属原子であって周期表の２〜１４族に属する金属原子から選ばれる少なくとも１種の金属原子である。Ｒ３は、ハロゲン原子（フッ素原子、塩素原子、臭素原子、ヨウ素原子）、ＮＯ３、置換基を有していてもよい炭素数１〜９のアルコキシ基、置換基を有していてもよい炭素数２〜９のアシロキシ基、置換基を有していてもよい炭素数３〜９のアルケニルオキシ基、置換基を有していてもよい炭素数５〜１５のβ−ジケトナト基、または置換基を有していてもよい炭素数１〜９のアシル基を有するジアシルメチル基である。Ｒ４は、置換基を有していてもよい炭素数１〜９のアルキル基、置換基を有していてもよい炭素数７〜１０のアラルキル基、置換基を有していてもよい炭素数２〜９のアルケニル基、または置換基を有していてもよい炭素数６〜１０のアリール基である。ｍは１〜ｎの整数である。ｎはＭ１の原子価に等しい。Ｒ３が複数存在する場合、Ｒ３は互いに同一であってもよいし異なっていてもよい。Ｒ４が複数存在する場合、Ｒ４は互いに同一であってもよいし異なっていてもよい。
【００４８】
Ｒ１およびＲ３のアルコキシ基としては、例えば、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ベンジロキシ基、ジフェニルメトキシ基、トリチルオキシ基、４−メトキシベンジロキシ基、メトキシメトキシ基、１−エトキシエトキシ基、ベンジルオキシメトキシ基、２−トリメチルシリルエトキシ基、２−トリメチルシリルエトキシメトキシ基、フェノキシ基、４−メトキシフェノキシ基等が挙げられる。
【００４９】
Ｒ１およびＲ３のアシロキシ基としては、例えば、アセトキシ基、エチルカルボニルオキシ基、ｎ−プロピルカルボニルオキシ基、イソプロピルカルボニルオキシ基、ｎ−ブチルカルボニルオキシ基、イソブチルカルボニルオキシ基、ｓｅｃ−ブチルカルボニルオキシ基、ｔｅｒｔ−ブチルカルボニルオキシ基、ｎ−オクチルカルボニルオキシ基等が挙げられる。
【００５０】
Ｒ１およびＲ３のアルケニルオキシ基としては、例えば、アリルオキシ基、２−プロペニルオキシ基、２−ブテニルオキシ基、１−メチル−２−プロペニルオキシ基、３−ブテニルオキシ基、２−メチル−２−プロペニルオキシ基、２−ペンテニルオキシ基、３−ペンテニルオキシ基、４−ペンテニルオキシ基、１−メチル−３−ブテニルオキシ基、１，２−ジメチル−２−プロペニルオキシ基、１，１−ジメチル−２−プロペニルオキシ基、２−メチル−２−ブテニルオキシ基、３−メチル−２−ブテニルオキシ基、２−メチル−３−ブテニルオキシ基、３−メチル−３−ブテニルオキシ基、１−ビニル−２−プロペニルオキシ基、５−ヘキセニルオキシ基等が挙げられる。
【００５１】
Ｒ１およびＲ３のβ−ジケトナト基としては、例えば、２，４−ペンタンジオナト基、１，１，１−トリフルオロ−２，４−ペンタンジオナト基、１，１，１，５，５，５−ヘキサフルオロ−２，４−ペンタンジオナト基、２，２，６，６−テトラメチル−３，５−ヘプタンジオナト基、１，３−ブタンジオナト基、２−メチル−１，３−ブタンジオナト基、２−メチル−１，３−ブタンジオナト基、ベンゾイルアセトナト基等が挙げられる。
【００５２】
Ｒ１およびＲ３のジアシルメチル基のアシル基としては、例えば、ホルミル基、アセチル基、プロピオニル基（プロパノイル基）、ブチリル基（ブタノイル基）、バレリル基（ペンタノイル基）、ヘキサノイル基等の炭素数１〜６の脂肪族アシル基；ベンゾイル基、トルオイル基等の芳香族アシル基（アロイル基）等が挙げられる。
【００５３】
Ｒ２およびＲ４のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｎ−ヘキシル基、イソヘキシル基、３−メチルペンチル基、２−メチルペンチル基、１，２−ジメチルブチル基、シクロプロピル基、シクロペンチル基、シクロヘキシル基等が挙げられる。
【００５４】
Ｒ２およびＲ４のアラルキル基としては、例えば、ベンジル基、フェニルエチル基（フェネチル基）等が挙げられる。
【００５５】
Ｒ２およびＲ４のアルケニル基としては、例えば、ビニル基、１−プロペニル基、２−プロペニル基、イソプロペニル基、３−ブテニル基、２−ブテニル基、１−ブテニル基、１−メチル−２−プロペニル基、１−メチル−１−プロペニル基、１−エチル−１−エテニル基、２−メチル−２−プロペニル基、２−メチル−１−プロペニル基、３−メチル−２−ブテニル基、４−ペンテニル基等が挙げられる。
【００５６】
Ｒ２およびＲ４のアリール基としては、例えば、フェニル基、１−ナフチル基、２−ナフチル基等が挙げられる。
【００５７】
Ｒ１、Ｒ２、Ｒ３、およびＲ４における置換基としては、例えば、炭素数１〜６のアルキル基；メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペンチルオキシ基、イソペンチルオキシ基、ｎ−ヘキシルオキシ基、シクロプロピルオキシ基、シクロブチルオキシ基、シクロペンチルオキシ基、シクロヘキシルオキシ基等の炭素数１〜６のアルコキシ基；メトキシカルボニル基、エトキシカルボニル基、ｎ−プロポキシカルボニル基、イソプロポキシカルボニル基、ｎ−ブトキシカルボニル基、イソブトキシカルボニル基、ｓｅｃ−ブトキシカルボニル基、ｔｅｒｔ−ブトキシカルボニル基、ｎ−ペンチルオキシカルボニル基、イソペンチルオキシカルボニル基、シクロプロピルオキシカルボニル基、シクロブチルオキシカルボニル基、シクロペンチルオキシカルボニル基等の炭素数１〜６のアルコキシカルボニル基；フェニル基、トリル基、ナフチル基等の芳香族炭化水素基；フッ素原子、塩素原子、臭素原子、ヨウ素原子等のハロゲン原子；炭素数１〜６のアシル基；炭素数７〜１０のアラルキル基；炭素数７〜１０のアラルキルオキシ基；炭素数１〜６のアルキルアミノ基；炭素数１〜６のアルキル基を有するジアルキルアミノ基等が挙げられる。
【００５８】
Ｒ１およびＲ３としては、ハロゲン原子、ＮＯ３、置換基を有していてもよい炭素数１〜６のアルコキシ基、置換基を有していてもよい炭素数２〜６のアシロキシ基、置換基を有していてもよい炭素数５〜１０のβ−ジケトナト基、または置換基を有していてもよい炭素数１〜６のアシル基を有するジアシルメチル基が好ましく、置換基を有していてもよい炭素数１〜６のアルコキシ基がより好ましい。
【００５９】
Ｒ２およびＲ４としては、置換基を有していてもよい炭素数１〜６のアルキル基が好ましい。
【００６０】
式〔Ｉ〕のｋは、好ましくは３である。Ｍ１としては、周期表の４族に属する金属原子が好ましく、チタン、ジルコニウムがより好ましい。Ｍ１が周期表の４族に属する金属原子の場合、式〔ＩＩ〕のｍは好ましくは４である。
【００６１】
なお、ホウ素およびケイ素は半金属に分類される場合があるが、本明細書ではこれらを金属に含めるものとする。
【００６２】
化合物（Ｅａ）としては、例えば、塩化アルミニウム、硝酸アルミニウム、酢酸アルミニウム、トリス（２，４−ペンタンジオナト）アルミニウム、トリメトキシアルミニウム、トリエトキシアルミニウム、トリ−ｎ−プロポキシアルミニウム、トリイソプロポキシアルミニウム、トリ−ｎ−ブトキシアルミニウム、トリ−ｓｅｃ−ブトキシアルミニウム、トリ−ｔｅｒｔ−ブトキシアルミニウム等が挙げられ、中でも、トリイソプロポキシアルミニウムおよびトリ−ｓｅｃ−ブトキシアルミニウムが好ましい。化合物（Ｅ）としては、１種の化合物を単独で使用してもよく、２種以上の化合物を併用してもよい。
【００６３】
化合物（Ｅｂ）としては、例えば、テトラキス（２，４−ペンタンジオナト）チタン、テトラメトキシチタン、テトラエトキシチタン、テトライソプロポキシチタン、テトラ−ｎ−ブトキシチタン、テトラキス（２−エチルヘキソキシ）チタン等のチタン化合物；テトラキス（２，４−ペンタンジオナト）ジルコニウム、テトラ−ｎ−プロポキシジルコニウム、テトラ−ｎ−ブトキシジルコニウム等のジルコニウム化合物等が挙げられる。これらは、１種の化合物を単独で使用してもよく、２種以上の化合物を併用してもよい。
【００６４】
化合物（Ｅ）において、本発明の効果が得られる限り、化合物（Ｅ）に占める化合物（Ｅａ）の割合に特に限定はない。化合物（Ｅａ）以外の化合物（例えば、化合物（Ｅｂ））が化合物（Ｅ）に占める割合は、例えば、２０モル％以下が好ましく、１０モル％以下がより好ましく、５モル％以下がさらに好ましく、０モル％であってもよい。
【００６５】
化合物（Ｅ）が加水分解されることによって、化合物（Ｅ）が有する加水分解可能な特性基の少なくとも一部が水酸基に変換される。さらに、その加水分解物が縮合することによって、金属原子（Ｍ）が酸素原子（Ｏ）を介して結合された化合物が形成される。この縮合が繰り返されると、実質的に金属酸化物とみなしうる化合物が形成される。なお、このようにして形成された金属酸化物（Ａａ）の表面には、通常、水酸基が存在する。
【００６６】
本明細書においては、［金属原子（Ｍ）のみに結合している酸素原子（Ｏ）のモル数］／［金属原子（Ｍ）のモル数］の比が０．８以上である化合物を金属酸化物（Ａａ）に含めるものとする。ここで、金属原子（Ｍ）のみに結合している酸素原子（Ｏ）は、Ｍ−Ｏ−Ｍで表される構造における酸素原子（Ｏ）であり、Ｍ−Ｏ−Ｈで表される構造における酸素原子（Ｏ）のように金属原子（Ｍ）と水素原子（Ｈ）に結合している酸素原子は除外される。金属酸化物（Ａａ）における前記比は、０．９以上が好ましく、１．０以上がより好ましく、１．１以上がさらに好ましい。この比の上限は特に限定されないが、金属原子（Ｍ）の原子価をｎとすると、通常、ｎ／２で表される。
【００６７】
前記加水分解縮合が起こるためには、化合物（Ｅ）が加水分解可能な特性基を有していることが重要である。それらの基が結合していない場合、加水分解縮合反応が起こらないもしくは極めて緩慢となるため、目的とする金属酸化物（Ａａ）の調製が困難になる。
【００６８】
化合物（Ｅ）の加水分解縮合物は、例えば、公知のゾルゲル法で採用される手法によって特定の原料から製造してもよい。該原料には、化合物（Ｅ）、化合物（Ｅ）の部分加水分解物、化合物（Ｅ）の完全加水分解物、化合物（Ｅ）が部分的に加水分解縮合してなる化合物および化合物（Ｅ）の完全加水分解物の一部が縮合してなる化合物からなる群より選ばれる少なくとも１種を用いることができる。
【００６９】
無機リン化合物（ＢＩ）含有物（無機リン化合物（ＢＩ）、または、無機リン化合物（ＢＩ）を含む組成物）との混合に供される金属酸化物（Ａａ）は、リン原子を実質的に含有しないことが好ましい。
【００７０】
［化合物（Ａｂ）］
化合物（Ａｂ）に含まれる反応生成物（Ｄ）は、金属酸化物（Ａａ）と無機リン化合物（ＢＩ）との反応で得られる。ここで、金属酸化物（Ａａ）と無機リン化合物（ＢＩ）とさらに他の化合物とが反応することで生成する化合物も反応生成物（Ｄ）に含まれる。化合物（Ａｂ）は、反応に関与していない金属酸化物（Ａａ）および／または無機リン化合物（ＢＩ）を部分的に含んでいてもよい。
【００７１】
化合物（Ａｂ）において、金属酸化物（Ａａ）を構成する金属原子と無機リン化合物（ＢＩ）に由来するリン原子とのモル比は、［金属酸化物（Ａａ）を構成する金属原子］：［無機リン化合物（ＢＩ）に由来するリン原子］＝１．０：１．０〜３．６：１．０の範囲にあることが好ましく、１．１：１．０〜３．０：１．０の範囲にあることがより好ましい。この範囲外ではガスバリア性能が低下する。化合物（Ａｂ）における該モル比は、化合物（Ａｂ）を形成するためのコーティング液における金属酸化物（Ａａ）と無機リン化合物（ＢＩ）との混合比率によって調整できる。化合物（Ａｂ）における該モル比は、通常、コーティング液における比と同じである。
【００７２】
多層構造体の層（Ｙ）側を、フーリエ変換赤外分光光度計を用いて減衰全反射法で測定した場合において、赤外線吸収スペクトルが、８００〜１，４００ｃｍ−１の領域における最大吸収波数は１，０８０〜１，１３０ｃｍ−１の範囲にあることが好ましい。金属酸化物（Ａａ）と無機リン化合物（ＢＩ）とが反応して反応生成物（Ｄ）となる過程において、金属酸化物（Ａａ）に由来する金属原子（Ｍ）と無機リン化合物（ＢＩ）に由来するリン原子（Ｐ）とが酸素原子（Ｏ）を介してＭ−Ｏ−Ｐで表される結合を形成する。その結果、反応生成物（Ｄ）の赤外線吸収スペクトルにおいて該結合由来の特性吸収帯が生じる。本発明者らによる検討の結果、Ｍ−Ｏ−Ｐの結合に基づく特性吸収帯が１，０８０〜１，１３０ｃｍ−１の領域に見られる場合には、得られた多層構造体が優れたガスバリア性を発現することがわかった。特に、該特性吸収帯が、一般に各種の原子と酸素原子との結合に由来する吸収が見られる８００〜１，４００ｃｍ−１の領域において最も強い吸収である場合には、得られた多層構造体がさらに優れたガスバリア性を発現することがわかった。
【００７３】
これに対し、金属アルコキシドあるいは金属塩等の金属化合物と無機リン化合物（ＢＩ）とを予め混合した後に加水分解縮合させた場合には、金属化合物に由来する金属原子と無機リン化合物（ＢＩ）に由来するリン原子とがほぼ均一に混ざり合い反応した複合体が得られる。その場合、赤外線吸収スペクトルにおいて、８００〜１，４００ｃｍ−１の領域における最大吸収波数が１，０８０〜１，１３０ｃｍ−１の範囲から外れるようになる。
【００７４】
多層構造体の層（Ｙ）側を、フーリエ変換赤外分光光度計を用いて減衰全反射法で測定した場合において、赤外線吸収スペクトルが、８００〜１，４００ｃｍ−１の領域における最大吸収帯の半値幅は、得られる多層構造体のガスバリア性の観点から、２００ｃｍ−１以下が好ましく、１５０ｃｍ−１以下がより好ましく、１００ｃｍ−１以下がさらに好ましく、５０ｃｍ−１以下が特に好ましい。
【００７５】
また、高いバリア性能が得られる点から、層（Ｙ）のみの赤外線吸収スペクトルを測定した場合において、上述した多層構造体の赤外線吸収スペクトルの各値の条件を満たすことが好ましい。多層構造体の赤外線吸収スペクトルは実施例に記載の方法で測定できる。ただし、実施例に記載の方法で測定できない場合には、反射吸収法、外部反射法、減衰全反射法等の反射測定、多層構造体から層（Ｙ）をかきとり、ヌジョール法、錠剤法等の透過測定という方法で層（Ｙ）を測定してもよいが、これらに限定されるものではない。
【００７６】
［無機リン化合物（ＢＩ）］
無機リン化合物（ＢＩ）は、金属酸化物（Ａａ）と反応可能な部位を含有し、典型的には、そのような部位を複数含有する。無機リン化合物（ＢＩ）としては、そのような部位（原子団または官能基）を２〜２０個含有する化合物が好ましい。そのような部位の例には、金属酸化物（Ａａ）の表面に存在する官能基（例えば、水酸基）と縮合反応可能な部位が含まれる。そのような部位としては、例えば、リン原子に直接結合したハロゲン原子、リン原子に直接結合した酸素原子等が挙げられる。金属酸化物（Ａａ）の表面に存在する官能基（例えば、水酸基）は、通常、金属酸化物（Ａａ）を構成する金属原子（Ｍ）に結合している。
【００７７】
無機リン化合物（ＢＩ）としては、例えば、リン酸、二リン酸、三リン酸、４分子以上のリン酸が縮合したポリリン酸、亜リン酸、ホスホン酸、亜ホスホン酸、ホスフィン酸、亜ホスフィン酸等のリンのオキソ酸、およびこれらの塩（例えば、リン酸ナトリウム）、ならびにこれらの誘導体（例えば、ハロゲン化物（例えば、塩化ホスホリル）、脱水物（例えば、五酸化二リン））等が挙げられる。
【００７８】
これらの無機リン化合物（ＢＩ）は、１種を単独で使用してもよいし、２種以上を併用してもよい。これらの無機リン化合物（ＢＩ）の中でも、リン酸を単独で使用するか、リン酸とそれ以外の無機リン化合物（ＢＩ）とを併用することが好ましい。リン酸を用いることによって、後述するコーティング液（Ｓ）の安定性と得られる多層構造体のガスバリア性が向上する。リン酸とそれ以外の無機リン化合物（ＢＩ）とを併用する場合、無機リン化合物（ＢＩ）の５０モル％以上がリン酸であることが好ましい。
【００７９】
［リン化合物（ＢＨ）］
本発明の多層構造体は、層（Ｙ）中にリン化合物（ＢＨ）を含む。リン化合物（ＢＨ）は、炭素数３以上２０以下のアルキレン鎖またはポリオキシアルキレン鎖を介して少なくとも１つの水酸基を有するリン原子と極性基が結合されている。リン化合物（ＢＨ）は金属酸化物（Ａａ）、無機リン化合物（ＢＩ）、およびそれらの反応生成物（Ｄ）と比較して表面自由エネルギーが低く、層（Ｙ）の前駆体形成過程において表面側に偏析する。リン化合物（ＢＨ）は、層（Ｙ）に含まれる成分と反応可能な少なくとも１つの水酸基を有するリン原子と他の部材（例えば、接着層（Ｉ）、他の層（Ｊ）（例えば、インク層））と反応可能な極性基を有するため、密着性が向上し、レトルト処理後も層間接着力を維持することができる点から、層間剥離等の外観不良を抑制することが可能となる。
【００８０】
リン化合物（ＢＨ）は、例えば、下記一般式〔ＩＩＩ〕
Ｕ１−Ｒ５−Ｕ２        〔ＩＩＩ〕
（式中、Ｕ１は少なくとも１つの水酸基を有するリン原子であり、Ｒ５は炭素数３〜２０の直鎖状もしくは分岐状のアルキレン基またはポリオキシアルキレン基であり、Ｕ２は極性基である。）
で表される。一般式〔ＩＩＩ〕のＲ５の直鎖状もしくは分岐状のアルキレン基またはポリオキシアルキレン基としては、層（Ｙ）のその他の成分よりも表面自由エネルギーが小さく、使用する溶媒への溶解性が良好である観点から、炭素数３以上２０以下であることが好ましく、炭素数４以上１８以下であることがより好ましく、炭素数６以上１４以下であることがさらに好ましい。
【００８１】
少なくとも１つの水酸基を有するリン原子（前記一般式〔ＩＩＩ〕のＵ１）の例には、リン酸基、亜リン酸基、ホスホン酸基、亜ホスホン酸基、ホスフィン酸基、亜ホスフィン酸基等が挙げられ、中でもリン酸基およびホスホン酸基が好ましく、ホスホン酸基がより好ましい。また、極性基は、インク層、接着層（Ｉ）等の隣接する他の部材と反応し得る。そのような極性基の例には、水酸基、カルボキシ基、アミノ基等が挙げられ、中でも水酸基、カルボキシ基が好ましく、水酸基が特に好ましい。
【００８２】
リン化合物（ＢＨ）の具体例としては、３−ヒドロキシプロピルホスホン酸、４−ヒドロキシブチルホスホン酸、５−ヒドロキシペンチルホスホン酸、６−ヒドロキシヘキシルホスホン酸、７−ヒドロキシヘプシルホスホン酸、８−ヒドロキシオクチルホスホン酸、９−ヒドロキシノニルホスホン酸、１０−ヒドロキシデシルホスホン酸、１１−ヒドロキシウンデシルホスホン酸、１２−ヒドロキシドデシルホスホン酸、１３−ヒドロキシドトリデシルホスホン酸、１４−ヒドロキシテトラデシルホスホン酸、１５−ヒドロキシペンタデシルホスホン酸、１６−ヒドロキシヘキサデシルホスホン酸、１７−ヒドロキシヘプタデシルホスホン酸、１８−ヒドロキシオクタデシルホスホン酸、１９−ヒドロキシノナデシルホスホン酸、２０−ヒドロキシイコシルホスホン酸、３−ヒドロキシプロピル二水素ホスフェート、４−ヒドロキシブチル二水素ホスフェート、５−ヒドロキシペンチル二水素ホスフェート、６−ヒドロキシヘキシル二水素ホスフェート、７−ヒドロキシヘプシル二水素ホスフェート、８−ヒドロキシオクチル二水素ホスフェート、９−ヒドロキシノニル二水素ホスフェート、１０−ヒドロキシデシル二水素ホスフェート、１１−ヒドロキシウンデシル二水素ホスフェート、１２−ヒドロキシドデシル二水素ホスフェート、１３−ヒドロキシドトリデシル二水素ホスフェート、１４−ヒドロキシテトラデシル二水素ホスフェート、１５−ヒドロキシペンタデシル二水素ホスフェート、１６−ヒドロキシヘキサデシル二水素ホスフェート、１７−ヒドロキシヘプタデシル二水素ホスフェート、１８−ヒドロキシオクタデシル二水素ホスフェート、１９−ヒドロキシノナデシル二水素ホスフェート、２０−ヒドロキシイコシル二水素ホスフェート、３−カルボキシプロピルホスホン酸、４−カルボキシブチルホスホン酸、５−カルボキシペンチルホスホン酸、６−カルボキシヘキシルホスホン酸、７−カルボキシヘプシルホスホン酸、８−カルボキシオクチルホスホン酸、９−カルボキシノニルホスホン酸、１０−カルボキシデシルホスホン酸、１１−カルボキシウンデシルホスホン酸、１２−カルボキシドデシルホスホン酸、１３−カルボキシドトリデシルホスホン酸、１４−カルボキシテトラデシルホスホン酸、１５−カルボキシペンタデシルホスホン酸、１６−カルボキシヘキサデシルホスホン酸、１７−カルボキシヘプタデシルホスホン酸、１８−カルボキシオクタデシルホスホン酸、１９−カルボキシノナデシルホスホン酸、２０−カルボキシイコシルホスホン酸等が挙げられる。これらは、１種単独で使用してもよく、２種以上を併用してもよい。
【００８３】
本発明の多層構造体に含まれる層（Ｙ）は、アルミニウムを含む化合物（Ａ）、無機リン化合物（ＢＩ）、およびリン化合物（ＢＨ）のみによって構成されていてもよく；アルミニウムを含む金属酸化物（Ａａ）、無機リン化合物（ＢＩ）、およびリン化合物（ＢＨ）のみによって構成されていてもよく；アルミニウムを含む金属酸化物（Ａａ）と無機リン化合物（ＢＩ）との反応生成物（Ｄ）を含む化合物（Ａｂ）、無機リン化合物（ＢＩ）、およびリン化合物（ＢＨ）のみによって構成されていてもよく；アルミニウムを含む金属酸化物（Ａａ）、アルミニウムを含む金属酸化物（Ａａ）と無機リン化合物（ＢＩ）との反応生成物（Ｄ）を含む化合物（Ａｂ）、無機リン化合物（ＢＩ）、およびリン化合物（ＢＨ）のみによって構成されていてもよい。また、前記したいずれの態様においても、層（Ｙ）は他の成分をさらに含むことができる。層（Ｙ）に含まれる他の成分としては、例えば、炭酸塩、塩酸塩、硝酸塩、炭酸水素塩、硫酸塩、硫酸水素塩、ホウ酸塩等の無機酸金属塩；シュウ酸塩、酢酸塩、酒石酸塩、ステアリン酸塩等の有機酸金属塩；シクロペンタジエニル金属錯体（例えば、チタノセン）、シアノ金属錯体（例えば、プルシアンブルー）等の金属錯体；層状粘土化合物；架橋剤；高分子化合物；可塑剤；酸化防止剤；紫外線吸収剤；難燃剤等が挙げられる。多層構造体中の層（Ｙ）における前記の他の成分の含有量は、５０質量％以下が好ましく、２０質量％以下がより好ましく、１０質量％以下がさらに好ましく、５質量％以下が特に好ましく、０質量％（他の成分を含まない）であってもよい。
【００８４】
多層構造体の層（Ｙ）において、リン化合物（ＢＨ）のモル数ＭＢＨと無機リン化合物（ＢＩ）のモル数ＭＢＩとの比ＭＢＨ／ＭＢＩが１．０×１０−４≦ＭＢＨ／ＭＢＩ≦２．０×１０−２の関係を満たすものが好ましく、密着性がより良好になる観点から、３．５×１０−４≦ＭＢＨ／ＭＢＩ≦１．０×１０−２の関係を満たすものがより好ましく、密着性およびバリア性能ともにより良好になる点から、５．０×１０−４≦ＭＢＨ／ＭＢＩ≦６．０×１０−３の関係を満たすものが特に好ましい。なお、ＭＢＨ／ＭＢＩにおける無機リン化合物（ＢＩ）のモル数ＭＢＩは、反応生成物（Ｄ）を形成するのに用いられる無機リン化合物（ＢＩ）を意味する。
【００８５】
Ｘ線光電子分光分析法（ＸＰＳ法）により測定される多層構造体の層（Ｙ）の基材（Ｘ）と接していない側の表面〜５ｎｍにおけるＣ／Ａｌ比は０．１〜１５．０の範囲にあることが好ましく、０．３〜１０．０の範囲にあることがより好ましく、０．５〜５．０の範囲にあることが特に好ましい。これらの範囲にあることによって、リン化合物（ＢＨ）が層（Ｙ）の表面に存在する場合に、より良好な密着性を示す。Ｃ／Ａｌ比は、後記する実施例に記載の組成分析の測定方法および測定条件で評価できる。
【００８６】
多層構造体の層（Ｙ）の水接触角は、良好な密着性を示す点から、２５°〜１００°の範囲にあることが好ましく、４０°〜８５°の範囲にあることがより好ましく、５５°〜７０°の範囲にあることが特に好ましい。リン化合物（ＢＨ）が層（Ｙ）の表面に存在する場合に、層（Ｙ）の水接触角が前記範囲になり、良好な密着性を示す。水接触角の測定方法および測定条件は、後記する実施例に記載のとおりである。
【００８７】
［無機蒸着層］
多層構造体は、さらに無機蒸着層を含んでもよい。無機蒸着層は、無機物を蒸着することによって形成することができる。無機物としては、例えば、金属（例えば、アルミニウム）、金属酸化物（例えば、酸化ケイ素、酸化アルミニウム）、金属窒化物（例えば、窒化ケイ素）、金属窒化酸化物（例えば、酸窒化ケイ素）、または金属炭化窒化物（例えば、炭窒化ケイ素）等が挙げられる。これらの中でも、アルミニウム、酸化アルミニウム、酸化ケイ素、酸化マグネシウム、または窒化ケイ素で形成される無機蒸着層は、酸素あるいは水蒸気に対するバリア性が優れる観点から好ましい。本発明の多層構造体中の層（Ｙ）は、アルミニウムを含有する無機蒸着層を含んでいてもよい。例えば、層（Ｙ）は、アルミニウムの蒸着層（Ａｃ）および／または酸化アルミニウムの蒸着層（Ａｄ）を含んでいてもよい。
【００８８】
無機蒸着層の形成方法は、特に限定されず、真空蒸着法（例えば、抵抗加熱蒸着法、電子ビーム蒸着法、分子線エピタキシー法等）、イオンプレーティング法、スパッタリング法（デュアルマグネトロンスパッタリング等）、等の物理気相成長法；熱化学気相成長法（例えば、触媒化学気相成長法）、光化学気相成長法、プラズマ化学気相成長法（例えば、容量結合プラズマ法、誘導結合プラズマ法、表面波プラズマ法、電子サイクロトロン共鳴プラズマ法等）、原子層堆積法、有機金属気相成長法等の化学気相成長法を用いることができる。
【００８９】
無機蒸着層の厚さは、無機蒸着層を構成する成分の種類によって異なるが、０．００２〜０．５μｍが好ましく、０．００５〜０．２μｍがより好ましく、０．０１〜０．１μｍがさらに好ましい。この範囲で、多層構造体のバリア性および機械的物性が良好になる厚さを選択すればよい。無機蒸着層の厚さが０．００２μｍ未満であると、酸素および水蒸気に対する無機蒸着層のバリア性発現の再現性が低下する傾向があり、また、無機蒸着層が充分なバリア性を発現しない場合もある。また、無機蒸着層の厚さが０．５μｍを超えると、多層構造体を引っ張ったり屈曲させたりした場合に無機蒸着層のバリア性が低下しやすくなる傾向がある。
【００９０】
層（Ｙ）の厚さ（多層構造体が２層以上の層（Ｙ）を有する場合には各層（Ｙ）の厚さの合計）は、０．０５μｍ〜４．０μｍの範囲にあることが好ましく、０．１μｍ〜２．０μｍの範囲にあることがより好ましい。層（Ｙ）を薄くすることによって、印刷やラミネート等の加工時における多層構造体の寸法変化を低く抑えることができる。層（Ｙ）の厚さは、多層構造体の断面を走査型電子顕微鏡または透過型電子顕微鏡で観察することによって測定できる。
【００９１】
［多層構造体の製造方法］
本発明の多層構造体について説明した事項は本発明の製造方法に適用できるため、重複する説明を省略する場合がある。また、本発明の製造方法について説明した事項は、本発明の多層構造体に適用できる。
【００９２】
本発明の多層構造体の製造方法は、例えば、基材（Ｘ）上に、アルミニウムを含む化合物（Ａ）とリン化合物（ＢＨ）と溶媒とを含むコーティング液（Ｓ１）を塗工することによって、層（Ｙ）の前駆体層を形成する工程（Ｉ−１）、前記層（Ｙ）の前駆体層を処理して層（Ｙ）を形成する工程（Ｉ−２）を含む製造方法；基材（Ｘ）上に、アルミニウムを含む化合物（Ａ）と無機リン化合物（ＢＩ）と、溶媒とを含むコーティング液（Ｓ２）を塗工することによって、層（Ｙ）の前駆体層を形成する工程（ＩＩ−１）、前記前駆体層上にリン化合物（ＢＨ）とを含むコーティング液（Ｔ）の塗工工程（ＩＩ−２）、前記層（Ｙ）の前駆体層を処理して層（Ｙ）を形成する工程（ＩＩ−３）を含む製造方法が挙げられる。なお、化合物（Ａ）、無機リン化合物（ＢＩ）、リン化合物（ＢＨ）、およびそれらの質量比については上述したため、製造方法においては重複する説明を省略する。
【００９３】
また、前記製造方法に用いる、ガスバリア層（層（Ｙ））形成用コーティング液は、アルミニウムを含む化合物（Ａ）と、無機リン化合物（ＢＩ）と、炭素数３以上２０以下のアルキレン鎖またはポリオキシアルキレン鎖により少なくとも１つの水酸基を有するリン原子と極性基が結合されているリン化合物（ＢＨ）と、溶媒とを含んでいればよい。このようなガスバリア層形成用コーティング液としては、例えば、アルミニウムを含む化合物（Ａ）と無機リン化合物（ＢＩ）とリン化合物（ＢＨ）と溶媒とを含む、コーティング液（Ｓ１）であってもよく；アルミニウムを含む化合物（Ａ）と無機リン化合物（ＢＩ）と溶媒とを含む、コーティング液（Ｓ２）と、リン化合物（ＢＨ）と溶媒とを含む、コーティング液（Ｔ）との組み合わせ（例えば、キット）であってもよい。コーティング液における好適なＭＢＨ／ＭＢＩの範囲は、前記層（Ｙ）で述べたとおりである。
【００９４】
[工程（Ｉ−１）］
工程（Ｉ−１）では、アルミニウムを含む化合物（Ａ）と、リン化合物（ＢＨ）を含むコーティング液（Ｓ１）を基材（Ｘ）上に塗工することによって基材（Ｘ）上に層（Ｙ）の前駆体層を形成する。工程（Ｉ−１）によって、基材（Ｘ）と層（Ｙ）の前駆体層とを含む構造体が得られる。
【００９５】
好適な実施態様として、コーティング液（Ｓ１）（第１コーティング液）は、金属酸化物（Ａａ）とリン化合物（ＢＨ）と無機リン化合物（ＢＩ）とを溶媒中で混合して反応させることによって得られる。具体的に、コーティング液（Ｓ１）は、金属酸化物（Ａａ）の分散液に、無機リン化合物（ＢＩ）およびリン化合物（ＢＨ）を順に添加し、混合する方法；金属酸化物（Ａａ）の分散液に、無機リン化合物（ＢＩ）およびリン化合物（ＢＨ）の混合液を添加することによって混合する方法等によって調製できる。これらの混合時の温度は、５０℃以下が好ましく、３０℃以下がより好ましく、２０℃以下がさらに好ましい。コーティング液（Ｓ１）は、例えば、炭酸塩、塩酸塩、硝酸塩、炭酸水素塩、硫酸塩、硫酸水素塩、ホウ酸塩等の無機酸金属塩；シュウ酸塩、酢酸塩、酒石酸塩、ステアリン酸塩等の有機酸金属塩；シクロペンタジエニル金属錯体（例えば、チタノセン）、シアノ金属錯体（例えば、プルシアンブルー）等の金属錯体；層状粘土化合物；架橋剤；高分子化合物；可塑剤；酸化防止剤；紫外線吸収剤；難燃剤等の他の化合物を含んでいてもよく、必要に応じて、酢酸、塩酸、硝酸、トリフルオロ酢酸、およびトリクロロ酢酸からなる群から選ばれる少なくとも１種の酸化合物（Ｑ）を含んでいてもよい。
【００９６】
金属酸化物（Ａａ）の分散液は、例えば、公知のゾルゲル法で採用されている手法に従い、例えば、化合物（Ｅ）、水、および必要に応じて酸触媒もしくは有機溶媒を混合し、化合物（Ｅ）を縮合または加水分解縮合することによって調製することができる。化合物（Ｅ）を縮合または加水分解縮合することによって金属酸化物（Ａａ）の分散液を得た場合、必要に応じて、得られた分散液に対して特定の処理（前記酸化合物（Ｑ）の存在下の解膠等）を行ってもよい。使用する溶媒は特に限定されないが、メタノール、エタノール、イソプロパノール等のアルコール類；水；またはこれらの混合溶媒が好ましい。
【００９７】
リン化合物（ＢＨ）を含む溶液は、リン化合物（ＢＨ）を溶媒に溶解させて調製できる。溶媒としては、リン化合物（ＢＨ）の種類に応じて適宜選択すればよく、有機リン化合物（ＢＨ）の溶解の妨げにならない限り、溶媒は水や有機溶媒（例えば、メタノール等のアルコール類）を含んでいてもよい。
【００９８】
無機リン化合物（ＢＩ）を含む溶液は、無機リン化合物（ＢＩ）を溶媒に溶解させて調製できる。溶媒としては、無機リン化合物（ＢＩ）の種類に応じて適宜選択すればよいが、水を含むことが好ましい。無機リン化合物（ＢＩ）の溶解の妨げにならない限り、溶媒は有機溶媒（例えば、メタノール等のアルコール類）を含んでいてもよい。
【００９９】
コーティング液（Ｓ１）の固形分濃度は、該コーティング液の保存安定性および基材（Ｘ）に対する塗工性の観点から、１〜２０質量％が好ましく、２〜１５質量％がより好ましく、３〜１０質量％がさらに好ましい。前記固形分濃度は、例えば、コーティング液（Ｓ１）の溶媒留去後に残存した固形分の質量を、処理に供したコーティング液（Ｓ１）の質量で除して算出することができる。
【０１００】
コーティング液（Ｓ１）は、ブルックフィールド形回転粘度計（ＳＢ型粘度計：ローターＮｏ．３、回転速度６０ｒｐｍ）で測定された粘度が、塗工時の温度において３，０００ｍＰａ・ｓ以下であることが好ましく、２，５００ｍＰａ・ｓ以下であることがより好ましく、２，０００ｍＰａ・ｓ以下であることがさらに好ましい。当該粘度が３，０００ｍＰａ・ｓ以下であることによって、コーティング液（Ｓ１）のレベリング性が向上し、外観により優れる多層構造体を得ることができる。また、コーティング液（Ｓ１）の粘度としては、５０ｍＰａ・ｓ以上が好ましく、１００ｍＰａ・ｓ以上がより好ましく、２００ｍＰａ・ｓ以上がさらに好ましい。
【０１０１】
コーティング液（Ｓ１）において、特に限定されないが、アルミニウム原子とリン原子とのモル比は、アルミニウム原子：リン原子＝１．０：１．０〜３．６：１．０の範囲にあることが好ましく、１．１：１．０〜３．０：１．０の範囲にあることがより好ましく、１．１１：１．００〜１．５０：１．００であることが特に好ましい。アルミニウム原子とリン原子とのモル比は、コーティング液（Ｓ１）の乾固物の蛍光Ｘ線分析を行い、算出することができる。
【０１０２】
コーティング液（Ｓ１）は、基材（Ｘ）の少なくとも一方の面の上に直接塗工してもよく、他の層（Ｊ）を介して基材（Ｘ）上に塗工してもよい。また、コーティング液（Ｓ１）を塗工する前に、基材（Ｘ）の表面を公知のアンカーコーティング剤で処理したり、基材（Ｘ）の表面に公知の接着剤を塗工したりすることによって、基材（Ｘ）の表面に接着層（Ｉ）を形成しておいてもよい。
【０１０３】
コーティング液（Ｓ１）の塗工は、特に限定されず、公知の方法を採用することができる。塗工方法としては、例えば、キャスト法、ディッピング法、ロールコーティング法、グラビアコート法、スクリーン印刷法、リバースコート法、スプレーコート法、キスコート法、ダイコート法、メタリングバーコート法、チャンバードクター併用コート法、カーテンコート法、バーコート法等が挙げられる。
【０１０４】
通常、工程（Ｉ−１）において、コーティング液（Ｓ１）中の溶媒を除去することによって、層（Ｙ）の前駆体層が形成される。溶媒の除去方法に特に制限はなく、公知の乾燥方法を適用することができる。乾燥方法としては、例えば、熱風乾燥法、熱ロール接触法、赤外線加熱法、マイクロ波加熱法等が挙げられる。乾燥温度は、基材（Ｘ）の流動開始温度以下であることが好ましい。コーティング液（Ｓ１）の塗工後の乾燥温度は、例えば、８０〜１８０℃程度であってもよく、９０〜１５０℃程度であってもよい。乾燥時間は、特に限定されないが、例えば、０．１秒〜１時間が好ましく、１秒〜１５分がより好ましく、５〜３００秒がさらに好ましい。
【０１０５】
［工程（Ｉ−２）］
工程（Ｉ−２）では、工程（Ｉ−１）で形成された前駆体層を、１４０℃以上の温度で熱処理することによって層（Ｙ）を形成する。この熱処理温度は、コーティング液（Ｓ１）の塗工後の乾燥温度よりも高いことが好ましい。
【０１０６】
工程（Ｉ−２）では、金属酸化物（Ａａ）の粒子同士がリン原子（無機リン化合物（ＢＩ）に由来するリン原子）を介して結合される反応が進行する。別の観点では、工程（Ｉ−２）では、反応生成物（Ｄ）が生成する反応が進行する。該反応を充分に進行させるため、熱処理の温度は、１４０℃以上であることが好ましく、１７０℃以上であることがより好ましく、１８０℃以上であることがさらに好ましく、１９０℃以上であることが特に好ましい。熱処理温度が低いと、充分な反応度を得るのにかかる時間が長くなり、生産性が低下する原因となる。熱処理の温度の好ましい上限は、基材（Ｘ）の種類等によって異なる。例えば、ポリアミド系樹脂からなる熱可塑性樹脂フィルムを基材（Ｘ）として用いる場合には、熱処理の温度は２７０℃以下であることが好ましい。また、ポリエステル系樹脂からなる熱可塑性樹脂フィルムを基材（Ｘ）として用いる場合には、熱処理の温度は２４０℃以下であることが好ましい。熱処理は、空気雰囲気下、窒素雰囲気下、アルゴン雰囲気下等で実施してもよい。熱処理の時間は、０．１秒〜１時間が好ましく、１秒〜１５分がより好ましく、５〜３００秒がさらに好ましい。
【０１０７】
[工程（ＩＩ−１）］
工程（ＩＩ−１）では、アルミニウムを含む化合物（Ａ）を含むコーティング液（Ｓ２）を基材（Ｘ）上に塗工することによって基材（Ｘ）上に層（Ｙ）の前駆体層を形成する。工程（ＩＩ−１）によって、基材（Ｘ）と層（Ｙ）の前駆体層とを含む構造体が得られる。
【０１０８】
好適な実施態様として、コーティング液（Ｓ２）（第１コーティング液）は、金属酸化物（Ａａ）と無機リン化合物（ＢＩ）とを溶媒中で混合して反応させることによって得られる。具体的に、コーティング液（Ｓ２）は、金属酸化物（Ａａ）の分散液と、無機リン化合物（ＢＩ）の溶液とを混合する方法；金属酸化物（Ａａ）の分散液に無機リン化合物（ＢＩ）を添加し、混合する方法等によって調製できる。これらの混合時の温度は、５０℃以下が好ましく、３０℃以下がより好ましく、２０℃以下がさらに好ましい。コーティング液（Ｓ２）は、例えば、炭酸塩、塩酸塩、硝酸塩、炭酸水素塩、硫酸塩、硫酸水素塩、ホウ酸塩等の無機酸金属塩；シュウ酸塩、酢酸塩、酒石酸塩、ステアリン酸塩等の有機酸金属塩；シクロペンタジエニル金属錯体（例えば、チタノセン）、シアノ金属錯体（例えば、プルシアンブルー）等の金属錯体；層状粘土化合物；架橋剤；高分子化合物；可塑剤；酸化防止剤；紫外線吸収剤；難燃剤等の他の化合物を含んでいてもよく、必要に応じて、酢酸、塩酸、硝酸、トリフルオロ酢酸、およびトリクロロ酢酸からなる群から選ばれる少なくとも１種の酸化合物（Ｑ）を含んでいてもよい。
【０１０９】
金属酸化物（Ａａ）の分散液および無機リン化合物（ＢＩ）を含む溶液の調製方法は、工程（Ｉ−１）で説明したとおりである。
【０１１０】
コーティング液（Ｓ２）の固形分濃度は、該コーティング液の保存安定性および基材（Ｘ）に対する塗工性の観点から、１〜２０質量％が好ましく、２〜１５質量％がより好ましく、３〜１０質量％がさらに好ましい。前記固形分濃度は、例えば、コーティング液（Ｓ）の溶媒留去後に残存した固形分の質量を、処理に供したコーティング液（Ｓ）の質量で除して算出することができる。
【０１１１】
コーティング液（Ｓ２）は、ブルックフィールド形回転粘度計（ＳＢ型粘度計：ローターＮｏ．３、回転速度６０ｒｐｍ）で測定された粘度が、塗工時の温度において３，０００ｍＰａ・ｓ以下であることが好ましく、２，５００ｍＰａ・ｓ以下であることがより好ましく、２，０００ｍＰａ・ｓ以下であることがさらに好ましい。当該粘度が３，０００ｍＰａ・ｓ以下であることによって、コーティング液（Ｓ）のレベリング性が向上し、外観により優れる多層構造体を得ることができる。また、コーティング液（Ｓ）の粘度としては、５０ｍＰａ・ｓ以上が好ましく、１００ｍＰａ・ｓ以上がより好ましく、２００ｍＰａ・ｓ以上がさらに好ましい。
【０１１２】
コーティング液（Ｓ２）において、特に限定されないが、アルミニウム原子とリン原子とのモル比は、アルミニウム原子：リン原子＝１．０：１．０〜３．６：１．０の範囲にあることが好ましく、１．１：１．０〜３．０：１．０の範囲にあることがより好ましく、１．１１：１．００〜１．５０：１．００であることが特に好ましい。アルミニウム原子とリン原子とのモル比は、コーティング液（Ｓ）の乾固物の蛍光Ｘ線分析を行い、算出することができる。
【０１１３】
コーティング液（Ｓ２）は、基材（Ｘ）の少なくとも一方の面の上に直接塗工してもよく、他の層を介して基材（Ｘ）上に塗工してもよい。また、コーティング液（Ｓ２）を塗工する前に、基材（Ｘ）の表面を公知のアンカーコーティング剤で処理したり、基材（Ｘ）の表面に公知の接着剤を塗工したりすることによって、基材（Ｘ）の表面に接着層（Ｉ）を形成しておいてもよい。
【０１１４】
コーティング液（Ｓ２）の塗工は、特に限定されず、公知の方法を採用することができる。塗工方法としては、コーティング液（Ｓ１）の塗工方法と同様のものが挙げられる。
【０１１５】
通常、工程（ＩＩ−１）において、コーティング液（Ｓ２）中の溶媒を除去することによって、層（Ｙ）の前駆体層が形成される。溶媒の除去方法に特に制限はなく、公知の乾燥方法を適用することができる。乾燥方法としては、例えば、熱風乾燥法、熱ロール接触法、赤外線加熱法、マイクロ波加熱法等が挙げられる。乾燥温度は、基材（Ｘ）の流動開始温度以下であることが好ましい。コーティング液（Ｓ２）の塗工後の乾燥温度は、例えば、８０〜１８０℃程度であってもよく、９０〜１５０℃程度であってもよい。乾燥時間は、特に限定されないが、例えば、０．１秒〜１時間が好ましく、１秒〜１５分がより好ましく、５〜３００秒がさらに好ましい。また、乾燥処理に次いで、熱処理を行うのが好ましい。熱処理温度は、例えば、１００〜２００℃程度であってもよく、１２０〜１８０℃程度で行ってもよいが、乾燥温度より高い温度であることが好ましい。熱処理時間は、特に限定されないが、例えば、熱処理の時間は、１秒〜１時間が好ましく、１秒〜１５分がより好ましく、５〜３００秒がさらに好ましい。このように、リン化合物（ＢＨ）を含むコーティング液（Ｔ）を塗工する前に熱処理を行うことが良好な特性を有する多層構造体が得られる点から、好ましい。
【０１１６】
［工程（ＩＩ−２）］
工程（ＩＩ−２）では、工程（ＩＩ−１）で得た層（Ｙ）の前駆体層上に、リン化合物（ＢＨ）を含むコーティング液（Ｔ）（第２コーティング液）を塗工する。コーティング液（Ｔ）は、リン化合物（ＢＨ）を溶媒に溶解することによって調製できる。使用する溶媒は、リン化合物（ＢＨ）の種類に応じて適宜選択すればよく、特に限定されないが、メタノール、エタノール、イソプロパノール等のアルコール類；水；またはこれらの混合溶媒が好ましい。
【０１１７】
コーティング液（Ｔ）における固形分の濃度は、溶液の保存安定性および塗工性の観点から、０．０１〜６０質量％が好ましく、０．１〜５０質量％がより好ましく、０．２〜４０質量％がさらに好ましい。固形分濃度は、コーティング液（Ｓ２）に関して記載した方法と同様の方法によって求めることができる。また、本発明の効果が得られる限り、コーティング液（Ｓ２）は、他の成分（例えば、リン化合物（ＢＨ））を含んでもよい。
【０１１８】
コーティング液（Ｔ）を塗工した後に溶媒を除去することによって、層（Ｙ）の前駆体層が形成される。コーティング液（Ｓ２）の塗工と同様に、コーティング液（Ｔ）を塗工する方法は特に限定されず、公知の方法を採用することができる。リン化合物（ＢＨ）を用いる場合、コーティング液（Ｔ）の塗工量を、リン化合物（ＢＨ）のモル数ＭＢＨと前記無機リン化合物（ＢＩ）のモル数ＭＢＩとの比ＭＢＨ／ＭＢＩが上述した特定の関係を満たす量にすることが、耐レトルト性に優れ、特に密着性に優れる点から特に好ましい。
【０１１９】
コーティング液（Ｔ）の溶媒の除去方法は特に限定されず、公知の乾燥方法を適用することができる。乾燥方法としては、例えば、熱風乾燥法、熱ロール接触法、赤外線加熱法、マイクロ波加熱法等が挙げられる。乾燥温度は、基材（Ｘ）の流動開始温度以下であることが好ましい。コーティング液（Ｔ）の塗工後の乾燥温度は、例えば、９０〜２４０℃程度であってもよく、１００〜２００℃が好ましい。
【０１２０】
［工程（ＩＩ−３）］
工程（ＩＩ−３）では工程（ＩＩ−１）および（ＩＩ−２）で形成された前駆体層を、１４０℃以上の温度で熱処理することによって層（Ｙ）を形成する。この熱処理温度は、コーティング液（Ｔ）の塗工後の乾燥温度よりも高いことが好ましい。
【０１２１】
工程（ＩＩ−３）では、金属酸化物（Ａａ）の粒子同士がリン原子（無機リン化合物（ＢＩ）に由来するリン原子）を介して結合される反応が進行する。別の観点では、工程（ＩＩ−３）では、反応生成物（Ｄ）が生成する反応が進行する。該反応を充分に進行させるため、熱処理の温度は、１４０℃以上であり、１７０℃以上であることが好ましく、１８０℃以上であることがより好ましく、１９０℃以上であることがさらに好ましい。熱処理の上限は、特に限定されないが、３００℃以下が好ましい。熱処理温度が低いと、充分な反応度を得るのにかかる時間が長くなり、生産性が低下する原因となる。熱処理の温度の好ましい上限は、基材（Ｘ）の種類等によって異なる。例えば、ポリアミド系樹脂からなる熱可塑性樹脂フィルムを基材（Ｘ）として用いる場合には、熱処理の温度は２７０℃以下であることが好ましい。また、ポリエステル系樹脂からなる熱可塑性樹脂フィルムを基材（Ｘ）として用いる場合には、熱処理の温度は２４０℃以下であることが好ましい。熱処理は、空気雰囲気下、窒素雰囲気下、アルゴン雰囲気下等で実施してもよい。熱処理の時間は、０．１秒〜１時間が好ましく、１秒〜１５分がより好ましく、５〜３００秒がさらに好ましい。
【０１２２】
本発明の多層構造体の製造方法の好ましい一態様では、コーティング液（Ｓ２）の塗工後に、乾燥処理（第１乾燥処理）、続いて熱処理（第１熱処理）を行って前駆体層を形成し、コーティング液（Ｔ）の塗工後に、乾燥処理（第２乾燥処理）、続いて熱処理（第２熱処理）を行う。このとき、前記第１熱処理の温度が第１乾燥処理より高く、前記第２熱処理の温度が第２乾燥処理より高く、前記第２熱処理の温度が前記第１熱処理の温度よりも高いことが好ましい。
【０１２３】
本発明の多層構造体は、層（Ｙ）が基材（Ｘ）上に積層されていればよいため、層（Ｙ）が基材（Ｘ）と直接接触するように基材（Ｘ）上に積層されたものであってもよく、層（Ｙ）が他の部材（例えば、接着層（Ｉ）、他の層（Ｊ））を介して基材（Ｘ）上に積層されたものであってもよい。
【０１２４】
［押出しコートラミネート］
本発明の多層構造体は、例えば、基材（Ｘ）に直接または接着層（Ｉ）を介して層（Ｙ）を積層させた後に、さらに他の層（Ｊ）を直接または接着層（Ｉ）を介して押出しコートラミネート法により形成することによって、押出しコートラミネートにより形成された層をさらに有することができる。本発明で用いることができる押出しコートラミネート法に特に限定はなく、公知の方法を用いてもよい。典型的な押出しコートラミネート法では、溶融した熱可塑性樹脂をＴダイに送り、Ｔダイのフラットスリットから取り出した熱可塑性樹脂を冷却することによって、ラミネートフィルムが製造される。
【０１２５】
押出しコートラミネート法の中でも最も一般的なシングルラミネート法の一例について、図面を参照しながら以下に説明する。シングルラミネート法に用いられる装置の一例を図５に示す。なお、図５は装置の主要部のみを模式的に示した図であり、実際の装置とは異なっている。図５の装置５０は、押出機５１、Ｔダイ５２、冷却ロール５３、およびゴムロール５４を含む。冷却ロール５３およびゴムロール５４は、そのロール面が互いに接触した状態で配置されている。
【０１２６】
熱可塑性樹脂は、押出機内で加熱溶融され、Ｔダイ５２のフラットスリットから押し出されて樹脂フィルム５０２となる。一方、シート給送装置（図示せず）からは積層体５０１が送られ、樹脂フィルム５０２とともに、冷却ロール５３とゴムロール５４との間に挟まれる。冷却ロール５３とゴムロール５４との間に、積層体５０１と樹脂フィルム５０２とが積層された状態で挟まれることによって、積層体５０１と樹脂フィルム５０２とが一体化されたラミネートフィルム（多層構造体）５０３が製造される。
【０１２７】
前記シングルラミネート法以外の押出しコートラミネート法としては、サンドイッチラミネート法、タンデムラミネート法等が挙げられる。サンドイッチラミネート法は、溶融した熱可塑性樹脂を一方の基材に押出し、別のアンワインダー（巻出し機）から第２基材を供給して貼り合わせて積層体を作製する方法である。タンデムラミネート法は、シングルラミネート機を２台つないで一度に５層構成の積層体を作製する方法である。
【０１２８】
上述した積層体を用いることによって、押出しコートラミネート後も高いバリア性能を維持し、かつ光の透過性の低下が小さい多層構造体が得られる。
【０１２９】
［接着層（Ｉ）］
本発明の多層構造体において、接着層（Ｉ）を用いて、基材（Ｘ）と層（Ｙ）との接着性を高めることができる場合がある。接着層（Ｉ）は、接着性樹脂から構成されていてもよい。接着性樹脂から構成される接着層（Ｉ）は、基材（Ｘ）の表面を公知のアンカーコーティング剤で処理するか、基材（Ｘ）の表面に公知の接着剤を塗工することによって形成できる。該接着剤としては、ポリイソシアネート成分とポリオール成分とを混合し反応させる２液反応型ポリウレタン系接着剤が好ましい。また、アンカーコーティング剤または接着剤に、公知のシランカップリング剤等の少量の添加剤を加えることによって、さらに接着性を高めることができる場合がある。シランカップリング剤としては、例えば、イソシアネート基、エポキシ基、アミノ基、ウレイド基、メルカプト基等の反応性基を有するシランカップリング剤が挙げられるが、これらに限定されるものではない。基材（Ｘ）と層（Ｙ）とを接着層（Ｉ）を介して強く接着することによって、本発明の多層構造体に対して印刷またはラミネート等の加工を施す際に、ガスバリア性または外観の悪化をより効果的に抑制することができ、さらに、本発明の多層構造体を用いた包装材の落下強度を高めることができる。接着層（Ｉ）の厚さは０．０１〜１０．０μｍが好ましく、０．０３〜５．０μｍがより好ましい。
【０１３０】
［他の層（Ｊ）］
本発明の多層構造体は、様々な特性（例えば、ヒートシール性、バリア性、力学物性）を付与するための他の層（Ｊ）を含んでもよい。このような本発明の多層構造体は、例えば、基材（Ｘ）に直接または接着層（Ｉ）を介して層（Ｙ）を積層させた後に、さらに該他の層（Ｊ）を直接または接着層（Ｉ）を介して接着または形成することによって製造できる。他の層（Ｊ）としては、例えば、インク層；ポリオレフィン層、エチレン−ビニルアルコール共重合体樹脂層等の熱可塑性樹脂層等が挙げられるが、これらに限定されない。
【０１３１】
本発明の多層構造体は、商品名または絵柄等を印刷するためにインク層を含んでもよい。インク層としては、例えば、溶剤に顔料（例えば、二酸化チタン）を包含したポリウレタン樹脂を分散した液体を乾燥した皮膜が挙げられるが、顔料を含まないポリウレタン樹脂、その他の樹脂を主剤とするインク、または電子回路配線形成用レジストを乾燥した皮膜でもよい。インク層の塗工方法としては、グラビア印刷法のほか、ワイヤーバー、スピンコーター、ダイコーター等各種の塗工方法が挙げられる。インク層の厚さは０．５〜１０．０μｍが好ましく、１．０〜４．０μｍがより好ましい。
【０１３２】
本発明の多層構造体の最表面層をポリオレフィン層とすることによって、多層構造体にヒートシール性を付与したり、多層構造体の力学的特性を向上させたりすることができる。ヒートシール性および力学的特性の向上等の観点から、ポリオレフィンはポリプロピレンまたはポリエチレンであることが好ましい。また、多層構造体の力学的特性を向上させるために、ポリエステルからなるフィルム、ポリアミドからなるフィルム、および水酸基含有ポリマーからなるフィルムからなる群より選ばれる少なくとも１つのフィルムを積層することが好ましい。力学的特性の向上の観点から、ポリエステルとしてはポリエチレンテレフタレートが好ましく、ポリアミドとしてはナイロン−６が好ましく、水酸基含有ポリマーとしてはエチレン−ビニルアルコール共重合体が好ましい。なお、各層の間には必要に応じて、アンカーコート層または接着剤からなる層を設けてもよい。
【０１３３】
［多層構造体の構成］
本発明の多層構造体の構成の具体例を以下に示す。多層構造体は基材（Ｘ）、層（Ｙ）以外の他の部材（例えば、接着層（Ｉ）、他の層（Ｊ））を有していてもよいが、以下の具体例において、他の部材の記載は省略している。また、以下具体例を複数層積層したり組み合わせたりしてもよい。
（１）層（Ｙ）／ポリエステル層、
（２）層（Ｙ）／ポリエステル層／層（Ｙ）、
（３）層（Ｙ）／ポリアミド層、
（４）層（Ｙ）／ポリアミド層／層（Ｙ）、
（５）層（Ｙ）／ポリオレフィン層、
（６）層（Ｙ）／ポリオレフィン層／層（Ｙ）、
（７）層（Ｙ）／水酸基含有ポリマー層、
（８）層（Ｙ）／水酸基含有ポリマー層／層（Ｙ）、
（９）層（Ｙ）／紙層、
（１０）層（Ｙ）／紙層／層（Ｙ）、
（１１）層（Ｙ）／無機蒸着層／ポリエステル層、
（１２）層（Ｙ）／無機蒸着層／ポリアミド層、
（１３）層（Ｙ）／無機蒸着層／ポリオレフィン層、
（１４）層（Ｙ）／無機蒸着層／水酸基含有ポリマー層、
（１５）層（Ｙ）／ポリエステル層／ポリアミド層／ポリオレフィン層、
（１６）層（Ｙ）／ポリエステル層／層（Ｙ）／ポリアミド層／ポリオレフィン層、
（１７）ポリエステル層／層（Ｙ）／ポリエステル層／層（Ｙ）／無機蒸着層／水酸基含有ポリマー層／ポリオレフィン層、
（１８）ポリエステル層／層（Ｙ）／ポリアミド層／ポリオレフィン層、
（１９）層（Ｙ）／ポリアミド層／ポリエステル層／ポリオレフィン層、
（２０）層（Ｙ）／ポリアミド層／層（Ｙ）／ポリエステル層／ポリオレフィン層、
（２１）ポリアミド層／層（Ｙ）／ポリエステル層／ポリオレフィン層、
（２２）層（Ｙ）／ポリオレフィン層／ポリアミド層／ポリオレフィン層、
（２３）層（Ｙ）／ポリオレフィン層／層（Ｙ）／ポリアミド層／ポリオレフィン層、
（２４）ポリオレフィン層／層（Ｙ）／ポリアミド層／ポリオレフィン層、
（２５）層（Ｙ）／ポリオレフィン層／ポリオレフィン層、
（２６）層（Ｙ）／ポリオレフィン層／層（Ｙ）／ポリオレフィン層、
（２７）ポリオレフィン層／層（Ｙ）／ポリオレフィン層、
（２８）層（Ｙ）／ポリエステル層／ポリオレフィン層、
（２９）層（Ｙ）／ポリエステル層／層（Ｙ）／ポリオレフィン層、
（３０）ポリエステル層／層（Ｙ）／ポリオレフィン層、
（３１）層（Ｙ）／ポリアミド層／ポリオレフィン層、
（３２）層（Ｙ）／ポリアミド層／層（Ｙ）／ポリオレフィン層、
（３３）ポリアミド層／層（Ｙ）／ポリオレフィン層、
（３４）層（Ｙ）／ポリエステル層／紙層、
（３５）層（Ｙ）／ポリアミド層／紙層、
（３６）層（Ｙ）／ポリオレフィン層／紙層、
（３７）ポリオレフィン層／紙層／ポリオレフィン層／層（Ｙ）／ポリエステル層／ポリオレフィン層、
（３８）ポリオレフィン層／紙層／ポリオレフィン層／層（Ｙ）／ポリアミド層／ポリオレフィン層、
（３９）ポリオレフィン層／紙層／ポリオレフィン層／層（Ｙ）／ポリオレフィン層、
（４０）紙層／ポリオレフィン層／層（Ｙ）／ポリエステル層／ポリオレフィン層、
（４１）ポリオレフィン層／紙層／層（Ｙ）／ポリオレフィン層、
（４２）紙層／層（Ｙ）／ポリエステル層／ポリオレフィン層、
（４３）紙層／層（Ｙ）／ポリオレフィン層、
（４４）層（Ｙ）／紙層／ポリオレフィン層、
（４５）層（Ｙ）／ポリエステル層／紙層／ポリオレフィン層、
（４６）ポリオレフィン層／紙層／ポリオレフィン層／層（Ｙ）／ポリオレフィン層／水酸基含有ポリマー層、
（４７）ポリオレフィン層／紙層／ポリオレフィン層／層（Ｙ）／ポリオレフィン層／ポリアミド層、
（４８）ポリオレフィン層／紙層／ポリオレフィン層／層（Ｙ）／ポリオレフィン層／ポリエステル層、
（４９）無機蒸着層／層（Ｙ）／ポリエステル層、
（５０）無機蒸着層／層（Ｙ）／ポリエステル層／層（Ｙ）／無機蒸着層、
（５１）無機蒸着層／層（Ｙ）／ポリアミド層、
（５２）無機蒸着層／層（Ｙ）／ポリアミド層／層（Ｙ）／無機蒸着層、
（５３）無機蒸着層／層（Ｙ）／ポリオレフィン層、
（５４）無機蒸着層／層（Ｙ）／ポリオレフィン層／層（Ｙ）／無機蒸着層
【０１３４】
本発明の保護シートとしては、上記構成のうち、（１）〜（８）、（１１）〜（３３）、および（４９）〜（５４）のいずれかの構成が好ましい。
【０１３５】
本発明の多層構造体としては、レトルト処理前およびレトルト処理後において、２０℃、８５％ＲＨの条件下における酸素透過度が２．０ｍＬ／（ｍ2・ｄａｙ・ａｔｍ）以下であるものが好ましく、０．５０ｍＬ／（ｍ2・ｄａｙ・ａｔｍ）以下であるものがより好ましく、０．３０ｍＬ／（ｍ2・ｄａｙ・ａｔｍ）以下であるものがさらに好ましい。レトルト処理の条件、酸素透過度の測定方法および測定条件は、後記する実施例に記載のとおりである。
【０１３６】
本発明の多層構造体としては、レトルト処理前およびレトルト処理後において、４０℃、９０／０％ＲＨの条件下における透湿度が２．０ｇ／（ｍ２・ｄａｙ）以下であるものが好ましく、１．０ｇ／（ｍ２・ｄａｙ）以下であるものがより好ましく、０．５ｇ／（ｍ２・ｄａｙ）以下であるものがさらに好ましい。レトルト処理の条件、透湿度の測定方法および測定条件は、後述する実施例に記載のとおりである。
【０１３７】
また、本発明の多層構造体としては、レトルト処理後の層（Ｙ）と接着層（Ｉ）または他の層（Ｊ）（例えば、インク層）との剥離強度が１００ｇ／１５ｍｍを超えるものが好ましく、１１０ｇ／１５ｍｍ以上のものがより好ましく、１２０ｇ／１５ｍｍ以上のものがさらに好ましい。レトルト処理の条件、剥離強度の測定方法および測定条件は、後記する実施例に記載のとおりである。
【０１３８】
本発明の多層構造体および保護シートとしては、ダンプヒート試験前およびダンプヒート試験後において、２０℃、８５％ＲＨの条件下における酸素透過度が２．０ｍＬ／（ｍ２・ｄａｙ・ａｔｍ）以下であるものが好ましく、０．５０ｍＬ／（ｍ２・ｄａｙ・ａｔｍ）以下であるものがより好ましく、０．３０ｍＬ／（ｍ２・ｄａｙ・ａｔｍ）以下であるものがさらに好ましい。ダンプヒート試験の条件、酸素透過度の測定方法および測定条件は、後述する実施例に記載のとおりである。
【０１３９】
本発明の多層構造体および保護シートとしては、ダンプヒート試験前およびダンプヒート試験後において、４０℃、９０／０％ＲＨの条件下における透湿度が０．５ｇ／（ｍ２・ｄａｙ）以下であるものが好ましく、０．３ｇ／（ｍ２・ｄａｙ）以下であるものがより好ましい。ダンプヒート試験の条件、透湿度の測定方法および測定条件は、後述する実施例に記載のとおりである。
【０１４０】
［用途］
本発明の多層構造体およびこれを用いた包装材は、ガスバリア性および水蒸気バリア性に優れるとともに、過酷条件下での耐レトルト性に優れ、層間剥離等の外観不良を生じず、高い層間接着力（剥離強度）を有する。そのため、本発明の多層構造体およびこれを用いた包装材は、様々な用途に適用できる。
【０１４１】
［包装材］
本発明の包装材は、基材（Ｘ）と、基材（Ｘ）上に積層された層（Ｙ）とを含む多層構造体を含む。包装材は、多層構造体のみによって構成されてもよい。また、典型的には、「包装材」を「包装」と読み替えることが可能である。包装材は、多層構造体と他の部材とによって構成されてもよい。
【０１４２】
本発明の好ましい実施形態による包装材は、無機ガス（例えば、水素、ヘリウム、窒素、酸素、二酸化炭素）、天然ガス、水蒸気および常温常圧で液体状の有機化合物（例えば、エタノール、ガソリン蒸気）に対するバリア性を有する。
【０１４３】
本発明の包装材が包装袋である場合、その包装袋のすべてに多層構造体が用いられていてもよいし、その包装袋の一部に多層構造体を含んでいてもよい。例えば、包装袋の面積の５０％〜１００％が、多層構造体によって構成されていてもよい。包装材が包装袋以外のもの（例えば、容器、蓋材）である場合も同様である。
【０１４４】
本発明の包装材は、様々な方法で作製できる。例えば、シート状の多層構造体または該多層構造体を含むフィルム材（以下、単に「フィルム材」という）を接合して所定の容器の形状に成形することによって、容器（包装材）を作製してもよい。成形方法は、熱成形、射出成形、押出ブロー成形等が挙げられる。また、所定の容器の形状に成形された基材（Ｘ）の上に層（Ｙ）を形成することによって、容器（包装材）を作製してもよい。これらのように作製された容器を、本明細書では「包装容器」という場合がある。
【０１４５】
本発明による包装材は、食品用包装材として好ましく用いられる。また、本発明による包装材は、食品用包装材以外にも、農薬や医薬等の薬品；医療器材；機械部品や精密材料等の産業資材；衣料等を包装するための包装材として好ましく用いることができる。
【０１４６】
また、本発明の多層構造体を含む包装材は、種々の成形品に二次加工して使用できる。このような成形品は、縦製袋充填シール袋、真空包装袋、パウチ、ラミネートチューブ容器、輸液バッグ、紙容器、ストリップテープ、容器用蓋材、インモールドラベル容器、または真空断熱体であってもよい。これらの成形品では、ヒートシールが行われてもよい。
【０１４７】
［縦製袋充填シール袋］
本発明の縦製袋充填シール袋の一例を図１に示す。図１に示す縦製袋充填シール袋１０は、本発明の多層構造体１１が、２つの端部１１ａと胴体部１１ｂとの三方でシールされることによって形成されている。縦製袋充填シール袋１０は、縦型製袋充填機により製造できる。縦型製袋充填機による製袋には様々な方法が適用されるが、いずれの方法においても、内容物は袋の上方の開口からその内部へと供給され、その後にその開口がシールされて縦製袋充填シール袋が製造される。縦製袋充填シール袋は、例えば、上端、下端、および側部の三方においてヒートシールされた１枚のフィルム材により構成される。
【０１４８】
［パウチ］
本発明のパウチの一例を図２に示す。図２の平パウチ２０は、２枚の多層構造体１１が、その周縁部１１ｃで互いに接合されることによって形成されている。本明細書において、「パウチ」という語句は、主として食品、日用品または医薬品を内容物とする、フィルム材を壁部材として備えた容器を意味する。パウチは、例えば、その形状および用途から、スパウト付きパウチ、チャックシール付きパウチ、平パウチ、スタンドアップパウチ、横製袋充填シールパウチ、レトルトパウチ等が挙げられる。パウチは、多層構造体と、少なくとも１層の他の層（Ｊ）とを積層することによって形成してもよい。
【０１４９】
［輸液バッグ］
本発明の輸液バッグの一例を図３に示す。輸液バッグは、輸液製剤をその内容物とする容器であり、輸液製剤を収容するための内部と外部とを隔てる隔壁としてフィルム材を備える。図３に示されるように、輸液バッグ４０１は、内容物を収容するバッグ本体４３１に加え、バッグ本体４３１の周縁部４１２に口栓部材４３２を備えていてもよい。口栓部材４３２は、バッグ本体４３１の内部に収容された輸液類を取り出す経路として機能する。また、輸液バッグは、バッグを吊り下げるために、口栓部材４３２が取り付けられた周縁部４１２の反対側の周縁部４１１に吊り下げ孔４３３を備えていてもよい。バッグ本体４３１は、２枚のフィルム材４１０ａ、４１０ｂがその周縁部４１１、４１２、４１３、４１４において互いに接合されることによって形成されている。フィルム材４１０ａ、４１０ｂは、バッグ本体４３１の周縁部４１１、４１２、４１３、４１４に囲まれた中央部において、バッグ内部とバッグ外部とを隔てる隔壁４２０として機能する。
【０１５０】
［インモールドラベル容器］
本発明のインモールドラベル容器の一例の断面図を図４に示す。図４のインモールドラベル容器３６０は、カップ状の容器本体３７０と、容器本体３７０の表面に貼着された多層ラベル３６１〜３６３とを含む。多層ラベル３６１〜３６３は、本発明の多層構造体である。容器本体３７０は、フランジ部３７１と胴体部３７２と底部３７３とを含む。容器本体は、型の内部に溶融樹脂を注入することによって形成される。容器本体の形状に特に限定はなく、カップ状、ボトル状等であってもよい。フランジ部３７１は、その先端に、上下に突出している凸部３７１ａを有する。多層ラベル３６１は、底部４７の外側の表面を覆うように配置されている。多層ラベル３６１の中央には、インモールドラベル成形の際に樹脂を注入するための貫通孔３６１ａが形成されている。多層ラベル３６２は、胴体部３７２の外側の表面とフランジ部３７１の下面とを覆うように配置されている。多層ラベル３６３は、胴体部３７２の内側の表面の一部とフランジ部３７１の上面とを覆うように配置されている。多層ラベル３６１〜３６３は、インモールドラベル成形法によって、容器本体３７０に融着され、容器本体３６０と一体となっている。図４に示すように、多層ラベル３６３の端面は、容器本体３６０に融着されており、外部に露出していない。
【０１５１】
［真空断熱体］
本発明の真空断熱体は、被覆材と、被覆材により囲まれた内部に配置された芯材とを備える断熱体であり、芯材が配置された内部は減圧されている。真空断熱体は、ウレタンフォームからなる断熱体による断熱特性と同等の断熱特性を、より薄くより軽い断熱体で達成することを可能にする。本発明の真空断熱体は、冷蔵庫、給湯設備および炊飯器等の家電製品用の断熱材；壁部、天井部、屋根裏部および床部等に用いられる住宅用断熱材、車両屋根材、自動販売機等の断熱パネル；蓄熱機器、ヒートポンプ応用機器等の熱移動機器等に利用できる。被覆材として用いられる本発明の多層構造体は、エチレン−ビニルアルコール共重合体樹脂層および無機蒸着層を含むことも好ましく、例えば、ポリエステル層／層（Ｙ）／ポリエステル層／層（Ｙ）／無機蒸着層／エチレン−ビニルアルコール共重合体層／ポリオレフィン層の構成を有していてもよい。
【０１５２】
本発明の真空断熱体の一例を図６に示す。図６の真空断熱体６０１は、粒子状の芯材６５１と、それを覆う被覆材として２枚の本発明の多層構造体６３１，６３２とを含む。２枚の多層構造体６３１，６３２は、周縁部６１１において互いに接合されている。２枚の多層構造体６３１，６３２によって形成された内部空間には芯材６５１が充填されており、その内部空間は減圧されている。多層構造体６３１，６３２は、芯材６５１が収容された内部と外部とを隔てる隔壁６２０として機能し、真空断熱体６０１の内部と外部との圧力差によって芯材６５１に密着している。
【０１５３】
本発明の真空断熱体の別の一例を図７に示す。真空断熱体６０２は、芯材６５１の代わりに一体に成形された芯材６５２を備えていることを除き、真空断熱体６０１と同一の構成を有する。成形体である芯材６５２は、典型的には樹脂の発泡体である。
【０１５４】
芯材の材料および形状は、断熱に適している限り特に制限されない。芯材としては、例えば、パーライト粉末、シリカ粉末、沈降シリカ粉末、ケイソウ土、ケイ酸カルシウム、ガラスウール、ロックウール、人工（合成）ウール、樹脂の発泡体（例えば、スチレンフォーム、ウレタンフォーム）等が挙げられる。芯材としては、所定形状に成形された中空容器、ハニカム構造体等を用いることもできる。
【０１５５】
［電子デバイス］
本発明の多層構造体を用いた電子デバイスは、電子デバイス本体と、電子デバイス本体の表面を保護する保護シートとを備える。この保護シートは、基材（Ｘ）と、層（Ｙ）とを含む多層構造体を含む。保護シートは、多層構造体のみによって構成されていてもよいし、多層構造体と他の部材とによって構成されてもよい。
【０１５６】
本発明の電子デバイスは、光電変換装置、情報表示装置、または照明装置であってもよい。光電変換装置の例には、各種の太陽電池、およびその他の光電変換装置が含まれる。情報表示装置の例には、液晶ディスプレイ、有機ＥＬディスプレイ、プラズマディスプレイ、電子ペーパー、およびその他の情報表示装置が含まれる。照明装置の例には、ＬＥＤ照明、有機ＥＬ照明、およびその他の照明装置が含まれる。
【０１５７】
本発明の電子デバイスの保護シートは、可撓性を有してもよい。この明細書において、可撓性とは、直径が５０ｃｍのロールに巻き取ることが可能であることを意味する。例えば、直径が５０ｃｍのロールに巻き取っても、目視による破損が見られないことを意味する。直径が５０ｃｍよりも小さいロールに巻き取ることが可能であることは、電子デバイスや保護シートはより柔軟性が高いことになるため好ましい。
【０１５８】
多層構造体を含む保護シートは、ガスバリア性および水蒸気バリア性に優れる。また、前記保護シートは、高い透明性を有する。そのため、多層構造体を含む保護シートを用いることによって、過酷な環境下でも劣化が少なく光の透過性が高い電子デバイスが得られる。
【０１５９】
多層構造体は、ＬＣＤ用基板フィルム、有機ＥＬ用基板フィルム、電子ペーパー用基板フィルム等基板フィルムと称されるフィルムとしても使用できる。その場合、多層構造体は、基板と保護シートとを兼ねてもよい。また、保護シートの保護対象となる電子デバイスは、前記した例示に限定されず、例えば、ＩＣタグ、光通信用デバイス、燃料電池等であってもよい。
【０１６０】
保護シートは、多層構造体の一方の表面または両方の表面に配置された表面保護層を含んでもよい。表面保護層としては、傷がつきにくい樹脂からなる層が好ましい。また、太陽電池のように室外で利用されることがあるデバイスの表面保護層は、耐候性（例えば、耐光性）が高い樹脂からなることが好ましい。また、光を透過させる必要がある面を保護する場合には、透光性が高い表面保護層が好ましい。表面保護層（表面保護フィルム）の材料としては、例えば、アクリル樹脂、ポリカーボネート、ポリエチレンテレフタレート、ポリエチレンナフタレート、エチレン−テトラフルオロエチレン共重合体、ポリテトラフルオロエチレン、４−フッ化エチレン−パークロロアルコキシ共重合体、４−フッ化エチレン−６−フッ化プロピレン共重合体、２−エチレン−４−フッ化エチレン共重合体、ポリ３−フッ化塩化エチレン、ポリフッ化ビニリデン、ポリフッ化ビニル等が挙げられる。保護シートの一例は、一方の表面に配置されたアクリル樹脂層を含む。
【０１６１】
表面保護層の耐久性を高めるために、表面保護層に各種の添加剤（例えば、紫外線吸収剤）を添加してもよい。耐候性が高い表面保護層の好ましい一例は、紫外線吸収剤が添加されたアクリル樹脂層である。紫外線吸収剤としては、例えば、ベンゾトリアゾール系、ベンゾフェノン系、サリシレート系、シアノアクリレート系、ニッケル系、トリアジン系の紫外線吸収剤が挙げられるが、これらに限定されるものではない。また、他の安定剤、光安定剤、酸化防止剤等を併用してもよい。
【０１６２】
電子デバイス本体は、封止材によって封止されていてもよい。封止材に特に限定はなく、電子デバイスの封止材として一般的に用いられているものを用いてもよい。封止材の材料の例には、エチレン−酢酸ビニル共重合体が含まれる。
【０１６３】
電子デバイス本体を封止する封止材に保護シートを接合する場合、保護シートは、封止材との接着性が高い接合用樹脂層を含むことが好ましい。封止材がエチレン−酢酸ビニル共重合体からなる場合、接合用樹脂層としては、例えば、エチレン−酢酸ビニル共重合体との接着性を向上させたポリエチレンテレフタレートが挙げられる。保護シートを構成する各層は、公知の接着剤や上述した接着層を用いて接着してもよい。
【０１６４】
本発明の電子デバイスの一例について、一部断面図を図８に示す。図８の電子デバイス４０は、電子デバイス本体４１と、電子デバイス本体４１を封止するための封止材４２と、電子デバイス本体４１の表面を保護するための保護シート（多層構造体）４３と、を備える。封止材４２は、電子デバイス本体４１の表面全体を覆う。保護シート４３は、電子デバイス本体４１の一方の表面上に、封止材４２を介して配置されている。保護シート４３が配置された表面とは反対側の表面にも、保護シートが配置されてもよい。その場合、その反対側の表面に配置される保護シートは、保護シート４３と同じものであってもよいし異なっていてもよい。保護シート４３は電子デバイス４１の表面を保護できるよう配置されていればよく、封止材４２等の他の部材を介して電子デバイス本体４１上に配置されていても、電子デバイス本体４１の表面に直接配置されていてもよい。
【０１６５】
電子デバイス本体４１としては、特に限定されず、例えば、太陽電池等の光電変換装置；有機ＥＬディスプレイ、液晶ディスプレイ、電子ペーパー等の情報表示装置；有機ＥＬ発光素子等の照明装置等が挙げられる。封止材４２は、電子デバイス本体４１の種類および用途等に応じて適宜付加される任意の部材である。封止材４２としては、エチレン−酢酸ビニル共重合体、ポリビニルブチラール等が挙げられる。
【０１６６】
電子デバイス本体４１の好ましい一例は、太陽電池である。太陽電池としては、例えば、シリコン系太陽電池、化合物半導体太陽電池、有機薄膜太陽電池等が挙げられる。シリコン系太陽電池としては、例えば、単結晶シリコン太陽電池、多結晶シリコン太陽電池、非晶質シリコン太陽電池等が挙げられる。化合物半導体太陽電池としては、例えば、ＩＩＩ−Ｖ族化合物半導体太陽電池、ＩＩ−ＶＩ族化合物半導体太陽電池、Ｉ−ＩＩＩ−ＶＩ族化合物半導体太陽電池等が挙げられる。また、太陽電池は、複数のユニットセルが直列接続された集積形の太陽電池であってもよいし、集積形の太陽電池でなくてもよい。
【０１６７】
電子デバイス本体４１は、その種類によっては、いわゆるロール・ツー・ロール方式で作製することが可能である。ロール・ツー・ロール方式では、送り出しロールに巻かれたフレキシブルな基板（例えば、ステンレス基板、樹脂基板等）が送り出され、この基板上に素子を形成することによって電子デバイス本体４１が作製され、この電子デバイス本体４１が巻き取りロールで巻き取られる。この場合、保護シート４３も、可撓性を有する長尺のシートの形態、より具体的には長尺のシートの捲回体の形態として準備しておくとよい。一例では、送り出しロールから送り出された保護シート４３は、巻き取りロールに巻き取られる前の電子デバイス本体４１上に積層され、電子デバイス本体４１とともに巻き取られる。他の一例では、巻き取りロールに巻き取った電子デバイス本体４１を改めてロールから送り出し、保護シート４３と積層してもよい。本発明の好ましい一例では、電子デバイス自体が可撓性を有する。
【０１６８】
保護シート４３は、本発明の多層構造体を含む。保護シート４３は、多層構造体のみから構成されていてもよい。あるいは、保護シート４３は、多層構造体と、多層構造体に積層された他の部材（例えば、他の層（Ｊ））とを含んでもよい。保護シート４３は、電子デバイスの表面の保護に適した層状の積層体であって前記多層構造体を含んでいる限り、その厚さおよび材料に特に制限はない。
【実施例】
【０１６９】
次に、実施例を挙げて本発明をさらに具体的に説明するが、本発明はこれらの実施例により何ら限定されるものではなく、多くの変形が本発明の技術的思想内で当分野において通常の知識を有する者により可能である。以下の実施例および比較例における分析および評価は次のようにして行った。【０１７０】
（１）赤外線吸収スペクトルの測定
実施例及び比較例で得られた多層構造体の層（Ｙ）側を、フーリエ変換赤外分光光度計を用い、減衰全反射法で測定した。測定条件は以下の通りとした。
装置：パーキンエルマー株式会社製Ｓｐｅｃｔｒｕｍ  Ｏｎｅ
測定モード：減衰全反射法
測定領域：８００〜１，４００ｃｍ−１【０１７１】
（２）各層の厚さ測定
収束イオンビーム（ＦＩＢ）を用いて多層構造体を切削し、断面観察用の切片（厚さ０．３μｍ）を作製した。作製した切片を試料台座にカーボンテープで固定し、加速電圧３０ｋＶで３０秒間白金イオンスパッタを行った。電界放出形透過型電子顕微鏡を用いて多層構造体の断面を観察し、各層の厚さを算出した。測定条件は以下の通りとした。
装置：日本電子株式会社製ＪＥＭ−２１００Ｆ
加速電圧：２００ｋＶ
倍率：２５０，０００倍【０１７２】
（３）多層構造体の組成分析
同時角度分解Ｘ線光電子分光分析により、層（Ｙ）側から組成分析を行った。
ＡｌおよびＣ元素について角度分解レンズモードでナロースキャン測定を実施した。各検出角度より得られたスペクトルについて波形分離および半定量化し、得られたアングルプロファイルからＡｌ／Ｃ比を算出した。
装置：Ｔｈｅｒｍｏ  Ｆｉｓｈｉｅｒ  Ｓｃｉｅｎｔｉｆｉｃ社製  ＶＧ  Ｔｈｅｔａ  Ｐｒｏｂｅ
照射Ｘ線：単結晶分光ＡｌＫα
Ｘ線スポット径：８００×４００μｍ
角度分解レンズモードの検出角度：８１．１３°〜２４．８８°までを３．７５°ピッチで１６分割【０１７３】
（４）多層構造体の水接触角測定
接触角計を用い、層（Ｙ）の水接触角測定を行った。
装置：協和界面科学社製  Ｄｒｏｐ  Ｍａｓｔｅｒ  ＤＭ−５００
液滴：２．０μＬ
待ち時間：２．０秒【０１７４】
（５）酸素透過度の測定
酸素透過量測定装置にキャリアガス側に基材の層が向くようにサンプルを取り付け、等圧法により酸素透過度を測定した。測定条件は以下の通りとした。
装置：ＭＯＣＯＮ社製  ＯＸ−ＴＲＡＮ  ２／２１
温度：２０℃
酸素供給側の湿度：８５％ＲＨ
キャリアガス側の湿度：８５％ＲＨ
酸素圧：１．０ａｔｍ
キャリアガス圧力：１．０ａｔｍ【０１７５】
（６）透湿度の測定
水蒸気透過量測定装置にキャリアガス側に基材の層が向くようにサンプルを取り付け、等圧法により透湿度（水蒸気透過度）を測定した。測定条件は以下の通りとした。
装置：ＭＯＣＯＮ社製  ＰＥＲＭＡＴＲＡＮ  Ｗ３／３３
温度：４０℃
水蒸気供給側の湿度：９０％ＲＨ
キャリアガス側の湿度：０％ＲＨ【０１７６】
（７）接着性評価
Ｔ型剥離強度測定（幅１５ｍｍあたりの接着力）によって層（Ｙ）と層（Ｙ）に隣接する層（本実施例では接着層）との接着性を評価した。測定は５回行い、平均値を採用した。測定条件は以下の通りとした。
装置：株式会社島津製作所製オートグラフＡＧＳ−Ｈ
剥離速度：２５０ｍｍ／分
温度：２３℃
湿度：５０％ＲＨ【０１７７】
（８）ダンプヒート試験後の保護シート外観評価
ダンプヒート試験後の保護シートの外観を、目視によって下記のように評価した。
Ａ：多層構造体の層間に剥離はなく、良好な外観であった。
Ｂ：多層構造体の層間が一部剥離していることを確認した。【０１７８】
＜リン化合物（ＢＨ−１）の合成例＞
窒素雰囲気下、１１−ブロモウンデカノール５．０質量部およびトリエチルアミン２．０質量部をジクロロメタン５．０質量部と混合し、０℃に冷却した。この溶液に、ジクロロメタン２．０質量部に混合したアセチルクロリド１．９質量部の溶液を滴下し、０℃で２時間撹拌した。この溶液をｐＨが６になるまで水で洗浄した後、ジクロロメタン層を単離し、硫酸ナトリウムで乾燥した。溶媒を留去することで１１−ブロモウンデシルアセテート５．５質量部を得た。【０１７９】
得られた１１−ブロモウンデシルアセテート３．０質量部とトリエチルホスファイト４．０質量部を混合し、１５０℃で１５時間撹拌した。続いて、減圧下で過剰なトリエチルホスファイトを留去することで、ジエチル（１１−アセトキシウンデシル）ホスホナート３．３質量部を得た。【０１８０】
得られたジエチル（１１−アセトキシウンデシル）ホスホナート３．３質量部をジオキサン５．０質量部に溶解し、濃塩酸２．４質量部を添加した後、１００℃で３日間撹拌した。冷却後ジエチルエーテルを加えて水層を単離し、０．１質量％の水酸化ナトリウム水溶液で水層がｐＨ７になるまで中和した。析出体を濾過により回収し、水とメタノールで再沈殿することで、１１−ヒドロキシウンデシルホスホン酸のナトリウム塩３．０質量部を得た。これをイオン交換樹脂で脱塩することにより、リン化合物（ＢＨ−１）を得た。リン化合物（ＢＨ−１）は１１−ヒドロキシウンデシルホスホン酸（１１−ＨＵＰＡ）である。【０１８１】
＜リン化合物（ＢＨ−２）の合成例＞
１１−ブロモウンデカノールに代えて４−ブロモブタノールを使用したこと以外はリン化合物（ＢＨ−１）の合成例と同様にして、４−ヒドロキシブチルホスホン酸（４−ＨＢＰＡ）を得た。【０１８２】
＜リン化合物（ＢＨ−３）の合成例＞
１１−ブロモウンデカノールに代えて２０−ブロモエイコサノールを使用したこと以外はリン化合物（ＢＨ−１）の合成例と同様にして、２０−ヒドロキシエイコシルホスホン酸（２０−ＨＥＰＡ）を得た。【０１８３】
＜リン化合物（ＢＨ−Ｃ１）の合成例＞
１１−ブロモウンデカノールに代えて２−ブロモエタノールを使用したこと以外はリン化合物（ＢＨ−１）の合成例と同様にして、２−ヒドロキシエチルホスホン酸（２−ＨＥＰＡ）を得た。【０１８４】
＜コーティング液（Ｓ１−１）の製造例＞
蒸留水２３０質量部を撹拌しながら７０℃に昇温した。その蒸留水に、トリイソプロポキシアルミニウム８８質量部を１時間かけて滴下し、液温を徐々に９５℃まで上昇させ、発生するイソプロパノールを留出させることによって加水分解縮合を行った。得られた液体に、６０質量％の硝酸水溶液４．０質量部を添加し、９５℃で３時間撹拌することによって加水分解縮合物の粒子の凝集体を解膠させた。その後、その液体を、固形分濃度が酸化アルミニウム換算で１０質量％になるように濃縮し、溶液を得た。こうして得られた溶液２２．４４質量部に対して、蒸留水５４．３４質量部を加え、均一になるように撹拌することによって、分散液を得た。続いて、液温を１５℃に維持した状態で分散液を攪拌しながら８５質量％のリン酸水溶液４．４０質量部を滴下して加えた。さらに、メタノール溶液１８．８０質量部にリン化合物（ＢＨ−１）として１１−ＨＵＰＡ０．０１５質量部を溶解した溶液を滴下して加え、粘度が１，５００ｍＰａ・ｓになるまで１５℃で攪拌を続け、目的のコーティング液（Ｓ１−１）を得た。該コーティング液（Ｓ１−１）における、リン化合物（ＢＨ−１）のモル数ＭＢＨと無機リン化合物（ＢＩ）のモル数ＭＢＩとの比ＭＢＨ／ＭＢＩは１．６×１０−３であり、アルミニウム原子とリン原子とのモル比は、アルミニウム原子：リン原子＝１．１５：１．００であった。【０１８５】
＜コーティング液（Ｓ１−２）〜（Ｓ１−１０）及び（Ｓ１−Ｃ２）〜（Ｓ１−Ｃ５）の製造例＞
リン化合物（ＢＨ）の種類及びそのモル数ＭＢＨと無機リン化合物（ＢＩ）のモル数ＭＢＩとの比ＭＢＨ／ＭＢＩを表１のとおりに変更した以外はコーティング液（Ｓ１−１）の調製と同様にして、コーティング液（Ｓ１−２）〜（Ｓ１−１０）及び（Ｓ１−Ｃ２）〜（Ｓ１−Ｃ５）を調製した。なお、コーティング液（Ｓ１−８）および（Ｓ１−９）の調製においてはリン化合物（ＢＨ−４）として４−ヒドロキシブチル二水素ホスフェート（４−ＨＢＤＰ）；（ＣＨＥＭＯＳ  Ｇｍｂｈ＆Ｃｏ．ＫＧ製）を使用した。コーティング液（Ｓ１−１０）の調製においてはリン化合物（ＢＨ−５）として１０−カルボキシデシルホスホン酸（１０−ＣＤＰＡ）；（株式会社同仁化学研究所製）を使用した。コーティング液（Ｓ１−Ｃ３）〜（Ｓ１−Ｃ５）の調製においてはリン化合物（ＢＨ−１）の代わりにそれぞれ１−ウンデカノール；（和光純薬工業株式会社製）、１，１１−ウンデカンジオール；（Ｃｏｍｂｉ  Ｂｌｏｃｋｓ製）およびドデシルホスホン酸；（株式会社和光ケミカル製）を使用した。【０１８６】
＜コーティング液（Ｓ２−１）の製造例＞
蒸留水２３０質量部を撹拌しながら７０℃に昇温した。その蒸留水に、トリイソプロポキシアルミニウム８８質量部を１時間かけて滴下し、液温を徐々に９５℃まで上昇させ、発生するイソプロパノールを留出させることによって加水分解縮合を行った。得られた液体に、６０質量％の硝酸水溶液４．０質量部を添加し、９５℃で３時間撹拌することによって加水分解縮合物の粒子の凝集体を解膠させた。その後、その液体を、固形分濃度が酸化アルミニウム換算で１０質量％になるように濃縮し、溶液を得た。こうして得られた溶液２２．５０質量部に対して、蒸留水５４．２９質量部を加え、均一になるように撹拌することによって、分散液を得た。続いて、液温を１５℃に維持した状態で分散液を攪拌しながら８５質量％のリン酸水溶液４．４１質量部、メタノール１８．８０質量部を滴下して加え、粘度が１，５００ｍＰａ・ｓになるまで１５℃で攪拌を続け、目的のコーティング液（Ｓ２−１）を得た。該コーティング液（Ｓ２−１）における、アルミニウム原子とリン原子とのモル比は、アルミニウム原子：リン原子＝１．１５：１．００であった。【０１８７】
＜コーティング液（Ｔ−１）の製造例＞
前記合成例で得たリン化合物（ＢＨ−１）を、水とメタノールの混合溶媒（質量比で水：メタノール＝７：３）に溶解させ、固形分濃度が０．１質量％のコーティング液（Ｔ−１）を得た。【０１８８】
＜コーティング液（Ｔ−２）の製造例＞
１０−カルボキシデシルホスホン酸（１０−ＣＤＰＡ）；（株式会社同仁化学研究所製）を、水とメタノールの混合溶媒（質量比で水：メタノール＝７：３）に溶解させ、固形分濃度が０．１質量％のコーティング液（Ｔ−２）を得た。【０１８９】
実施例および比較例で使用したフィルムの詳細は以下のとおりである。
１）ＰＥＴ１２：二軸延伸ポリエチレンレテフタレートフィルム；東レ株式会社製、「ルミラー  Ｐ６０」（商品名）、厚さ１２μｍ
２）ＯＮＹ１５：二軸延伸ナイロンフィルム；ユニチカ株式会社製、「エンブレム  ＯＮＢＣ」（商品名）、厚さ１５μｍ
３）ＣＰＰ６０：無延伸ポリプロピレンフィルム；三井化学東セロ株式会社製、「ＲＸＣ−２２」（商品名）、厚さ６０μｍ
４）ＣＰＰ７０：無延伸ポリプロピレンフィルム；三井化学東セロ株式会社製、「ＲＸＣ−２１」（商品名）、厚さ７０μｍ
５）ＣＰＰ１００：無延伸ポリプロピレンフィルム；三井化学東セロ株式会社製、「ＲＸＣ−２１」（商品名）、厚さ１００μｍ
７）ＰＥＴ５０：エチレン−酢酸ビニル共重合体との接着性を向上させたポリエチレンテレフタレートフィルム；東洋紡株式会社製、「シャインビーム（登録商標）  Ｑ１Ａ１５」（商品名）、厚さ５０μｍ【０１９０】
［実施例１］
＜実施例１−１＞
基材（Ｘ）として、ＰＥＴ１２（以下、「Ｘ−１」と略称することがある）を準備した。この基材上に、乾燥後の厚さが０．４μｍとなるようにバーコーターを用いてコーティング液（Ｓ１−１）を塗工した。塗工後のフィルムを、１１０℃で５分間乾燥させた後、２２０℃で１分間熱処理することによって層（Ｙ−１−１）を形成した。このようにして、基材（Ｘ−１）／層（Ｙ−１−１）という構造を有する多層構造体（１−１−１）を得た。【０１９１】
多層構造体（１−１−１）の赤外線吸収スペクトルを測定した結果、８００〜１，４００ｃｍ−１の領域における最大吸収波数は１，１０８ｃｍ−１であり、該最大吸収帯の半値幅は３７ｃｍ−１であった。多層構造体（１−１−１）の組成分析を層（Ｙ−１−１）側から行った結果、基材（Ｘ−１）と接していない側の表面〜５ｎｍにおけるＣ／Ａｌ比は０．５〜１．５の範囲であった。また、多層構造体（１−１−１）の水接触角を測定した結果、６１．８°であった。【０１９２】
得られた多層構造体（１−１−１）上にインク層を形成し、４０℃で１日間静置してエージングした。その後、接着層を形成し、該接着層上にＯＮＹ１５をラミネートすることによって積層体を得た。次に、該積層体のＯＮＹ１５上に接着層を形成した後、該接着層上に、ＣＰＰ７０をラミネートし、４０℃で５日間静置してエージングした。このようにして、基材（Ｘ−１）／層（Ｙ−１−１）／インク層／接着層／ＯＮＹ１５／接着層／ＣＰＰ７０という構造を有する多層構造体（１−１−２）を得た。前記２つの接着層はそれぞれ、乾燥後の厚さが４μｍとなるようにバーコーターを用いて２液型接着剤を塗工し、乾燥させることによって形成した。２液型接着剤には、三井化学株式会社製の「タケラック」（登録商標）の「Ａ−５２０」（銘柄）と三井化学株式会社製の「タケネート」（登録商標）の「Ａ−５０」（銘柄）とからなる２液反応型ポリウレタン系接着剤を用いた。また、前記インク層は、乾燥後の厚さが２μｍとなるようにバーコーターを用いて塗工し、乾燥させることによって形成した。インクは東洋インキ株式会社製の「ファインスター」（登録商標）の「Ｒ６４１ＡＴ白」（銘柄）と東洋インキ株式会社製「ＬＰスーパー硬化剤」（銘柄）とからなるインクを用いた。多層構造体（１−１−２）の酸素透過度および透湿度を前記の方法で測定した。結果を表２に示す。【０１９３】
多層構造体（１−１−２）をヒートシールすることによってパウチを作製し、水１００ｇをパウチ内に充填した。続いて、得られたパウチに対して以下の条件でレトルト処理（熱水貯湯式）を行った。
レトルト処理装置：株式会社日阪製作所製  フレーバーエースＲＳＣ−６０
温度：１２５℃
時間：３０分間
圧力：０．１８ＭＰａＧ【０１９４】
熱水処理後すぐに、パウチから測定用サンプルを切り出し、該サンプルの酸素透過度、透湿度、およびＴ型剥離強度を前記の方法で測定した。結果を表２に示す。また、多層構造体（１−１−２）には、層間剥離等の外観不良は見られなかった。【０１９５】
＜実施例１−２〜１−１０＞
コーティング液（Ｓ１−１）に代えてコーティング液（Ｓ１−２）〜（Ｓ１−１０）を用いたこと以外は、実施例１−１の多層構造体（１−１−１）と同様の方法により多層構造体（１−２−１）〜（１−１０−１）を作製した。多層構造体（１−１−１）の代わりに多層構造体（１−２−１）〜（１−１０−１）を用いた以外は実施例１−１の多層構造体（１−１−２）と同様の方法により多層構造体（１−２−２）〜（１−１０−２）を作製し、評価した。結果を表１および表２に示す。実施例１−１と同様に、多層構造体（１−２−２）〜（１−１０−２）には、層間剥離等の外観不良は見られなかった。【０１９６】
＜実施例１−１１＞
基材（Ｘ）として、ＰＥＴ１２を準備した。この基材上に、乾燥後の厚さが０．４μｍとなるようにバーコーターを用いてコーティング液（Ｓ２−１）を塗工した。塗工後のフィルムを、１１０℃で５分間乾燥させた後、１６０℃で１分間熱処理することによって、基材上に層（Ｙ−１１−１）の前駆体層を形成した。次いで、無機リン化合物（ＢＩ）のモル数ＭＢＩとの比ＭＢＨ／ＭＢＩ＝４．３×１０−３となるようにバーコーターを用いてコーティング液（Ｔ−１）を塗工し、１１０℃で３分間乾燥させた。続いて、２２０℃で１分間熱処理することによって層（Ｙ−１１−１）を形成した。このようにして、基材（Ｘ）／層（Ｙ−１１−１）という構造を有する多層構造体（１−１１−１）を得た。【０１９７】
多層構造体（１−１−１）に代えて多層構造体（１−１１−１）を用いた以外は実施例１−１の多層構造体（１−１−２）と同様の方法により多層構造体（１−１１−２）を作製し、評価した。結果を表１および表２に示す。実施例１−１と同様に、多層構造体（１−１１−２）には、層間剥離等の外観不良は見られなかった。【０１９８】
＜実施例１−１２および１−１３＞
表１に従い、コーティング液（Ｔ）の種類とリン化合物（ＢＨ）のモル数ＭＢＨと無機リン化合物（ＢＩ）のモル数ＭＢＩとの比ＭＢＨ／ＭＢＩを変更したこと以外は、実施例１−１１の多層構造体（１−１１−２）と同様の方法により多層構造体（１−１２−２）および（１−１３−２）を作製し、評価した。結果を表１および表２に示す。実施例１−１１と同様に、多層構造体（１−１２−２）および（１−１３−２）には、層間剥離等の外観不良は見られなかった。【０１９９】
＜比較例１−１＞
コーティング液（Ｓ１−１）に代えてコーティング液（Ｓ２−１）を使用したこと以外は実施例１−１の多層構造体（１−１−２）と同様の方法により多層構造体（Ｃ１−１−２）を作製し、評価した。結果を表１および表２に示す。多層構造体（Ｃ１−１−２）には、層間剥離による外観不良が見られた。【０２００】
＜比較例１−２〜１−５＞
コーティング液（Ｓ１−１）に代えてコーティング液（Ｓ１−Ｃ２）〜（Ｓ１−Ｃ５）を用いたこと以外は、実施例１−１の多層構造体（１−１−１）と同様の方法により多層構造体（Ｃ１−２−１）〜（Ｃ１−５−１）を作製した。多層構造体（１−１−１）に代えて多層構造体（Ｃ１−２−１）〜（Ｃ１−５−１）を用いた以外は実施例１−１の多層構造体（１−１−２）と同様の方法により多層構造体（Ｃ１−２−２）〜（Ｃ１−５−２）を作製し、評価した。結果を表１および表２に示す。多層構造体（Ｃ１−２−２）〜（Ｃ１−５−２）には、層間剥離による外観不良が見られた。【０２０１】
【表１】
0006735818.tif 000002
【０２０２】
【表２】
0006735818.tif 000003
【０２０３】
［実施例２］縦製袋充填シール袋
＜実施例２−１＞
実施例１−１で作製した多層構造体（１−１−２）を幅４００ｍｍに裁断し、ＣＰＰ層が互いに接触してヒートシールされるように縦型製袋充填包装機（オリヒロ株式会社製）に供給した。縦型製袋充填包装機によって、図１に示した合掌貼りタイプの縦製袋充填シール袋（２−１−３）（幅１６０ｍｍ、長さ４７０ｍｍ）を作製した。縦製袋充填シール袋（２−１−３）から測定用サンプルを切り出し、該サンプルのレトルト処理前の酸素透過度および透湿度を測定した。結果を表３に示す。別の縦製袋充填シール袋（２−１−３）をヒートシールすることによってパウチを作製し、水３００ｍＬをパウチ内に充填した。続いて、得られたパウチに対して、実施例１−１と同一の条件でレトルト処理（熱水貯湯式）を行った。
熱水処理後すぐに、パウチから測定用サンプルを切り出し、該サンプルの酸素透過度、透湿度、およびＴ型剥離強度を上記の方法で測定した。結果を表３に示す。このとき、層間剥離等の外観不良は見られなかった。【０２０４】
＜実施例２−２〜２−１３および比較例２−１〜２−５＞
多層構造体（１−１−２）に代えて、実施例１−２〜１−１３および比較例１−１〜１−５で作製した多層構造体（１−２−２）〜（１−１３−２）および（Ｃ１−１−２）〜（Ｃ１−５−２）を使用したこと以外は実施例２−１の縦製袋充填シール袋（２−１−３）の作製と同様にして、縦製袋充填シール袋（２−２−３）〜（２−１３−３）および（Ｃ２−１−３）〜（Ｃ２−５−３）を作製した。得られた縦製袋充填シール袋について、実施例２−１と同様に各項目を測定した。結果を表３に示す。実施例２−１と同様に、縦製袋充填シール袋（２−２−３）〜（２−１３−３）には、熱水処理後のサンプルに層間剥離等の外観不良は見られなかった。縦製袋充填シール袋（Ｃ２−１−３）〜（Ｃ２−５−３）には、熱水処理後のサンプルに層間剥離による外観不良が見られた。【０２０５】
【表３】
0006735818.tif 000004
【０２０６】
［実施例３］平パウチ
＜実施例３−１＞
実施例１−１で作製した多層構造体（１−１−２）を幅１２０ｍｍ×１２０ｍｍに裁断し、ＣＰＰ層が内側になるように２枚の多層構造体を重ね合わせ、長方形の３辺の外周を５ｍｍの幅でヒートシールすることによって平パウチ（３−１−３）を形成した。平パウチ（３−１−３）から測定用サンプルを切り出し、該サンプルのレトルト処理前の酸素透過度および透湿度を測定した。結果を表４に示す。別の平パウチ（３−１−３）に水１００ｍＬを充填した。続いて、得られた平パウチに対して、実施例１−１と同一の条件でレトルト処理（熱水貯湯式）を行った。熱水処理後すぐに、平パウチから測定用サンプルを切り出し、該サンプルの酸素透過度、透湿度、およびＴ型剥離強度を上記の方法で測定した。結果を表４に示す。また、層間剥離等の外観不良は見られなかった。【０２０７】
＜実施例３−２〜３−１３および比較例３−１〜３−５＞
多層構造体（１−１−２）に代えて、実施例１−２〜１−１３および比較例１−１〜１−５で作製した多層構造体（１−２−２）〜（１−１３−２）および（Ｃ１−１−２）〜（Ｃ１−５−２）を使用したこと以外は実施例３−１の平パウチ（３−１−３）の作製と同様にして、平パウチ（３−２−３）〜（３−１３−３）および（Ｃ３−１−３）〜（Ｃ３−５−３）を作製した。得られた平パウチについて、実施例３−１と同様に各項目を測定した。結果を表４に示す。また、平パウチ（３−２−３）〜（３−１３−３）には層間剥離等の外観不良は見られなかった。平パウチ（Ｃ３−１−３）〜（Ｃ３−５−３）には、層間剥離による外観不良が見られた。【０２０８】
【表４】
0006735818.tif 000005
【０２０９】
［実施例４］輸液バッグ
＜実施例４−１＞
実施例１−１で作製した多層構造体（１−１−２）から、１２０ｍｍ×１００ｍｍの多層構造体を２枚切り出した。続いて、切り出した２枚の多層構造体を、ＣＰＰ層が内側になるように重ね合わせ、周縁をヒートシールするとともに、ポリプロピレン製のスパウト（口栓部材）をヒートシールによって取り付けた。このようにして、図３と同様の構造を備えた輸液バッグ（４−１−３）を作製した。輸液バッグ（４−１−３）から測定用サンプルを切り出し、該サンプルのレトルト処理前の酸素透過度および透湿度を測定した。結果を表５に示す。別の輸液バッグ（４−１−３）に水１００ｍＬを充填し、実施例１−１と同一の条件でレトルト処理（熱水貯湯式）を行った。熱水処理後すぐに、輸液バッグから測定用サンプルを切り出し、該サンプルの酸素透過度、透湿度、およびＴ型剥離強度を上記の方法で測定した。結果を表５に示す。このとき、層間剥離等の外観不良は見られなかった。【０２１０】
＜実施例４−２〜４−１３および比較例４−１〜４−５＞
多層構造体（１−１−２）に代えて、実施例１−２〜１−１３および比較例１−１〜１−５で作製した多層構造体（１−２−２）〜（１−１３−２）および（Ｃ１−１−２）〜（Ｃ１−５−２）を使用したこと以外は実施例４−１の輸液バッグ（４−１−３）の作製と同様にして、輸液バッグ（４−２−３）〜（４−１３−３）および（Ｃ４−１−３）〜（Ｃ４−５−３）を作製した。得られた輸液バッグについて、実施例４−１と同様に各項目を測定した。結果を表５に示す。輸液バッグ（４−２−３）〜（４−１３−３）には、層間剥離等の外観不良は見られなかった。輸液バッグ（Ｃ４−１−３）〜（Ｃ４−５−３）には、層間剥離による外観不良が見られた。【０２１１】
【表５】
0006735818.tif 000006
【０２１２】
［実施例５］容器用蓋材
＜実施例５−１＞
実施例１−１で作製した多層構造体（１−１−２）から、直径１００ｍｍの円形の多層構造体を切り取り、容器用の蓋材とした。また、容器本体として、フランジ付きの容器（東洋製罐株式会社製、「ハイレトフレックス」（登録商標）、「ＨＲ７８−８４」（商品名））を準備した。この容器は、上面の直径が７８ｍｍで高さが３０ｍｍのカップ形状を有する。容器の上面は解放されており、その周縁に形成されたフランジ部の幅は６．５ｍｍである。容器は、オレフィン層／スチール層／オレフィン層の３層の積層体によって構成されている。次に、上記容器本体に水をほぼ満杯に充填し、蓋材をフランジ部にヒートシールすることによって、蓋付き容器（５−１−３）を得た。このとき、蓋材のＣＰＰ層がフランジ部に接触するように配置して蓋材をヒートシールした。蓋付き容器（５−１−３）の蓋材から一辺の長さが４．５ｃｍの正方形の測定用サンプルを切り出し１０ｃｍ四方のアルミ箔（厚さ３０μｍ）に開けた直径２．０ｃｍの円の上に置き、試料とアルミ箔との間を２液硬化型エポキシ系接着剤で封止した。該サンプルを使用して、レトルト処理前の酸素透過度および透湿度を測定した。結果を表６に示す。続いて、別の蓋付き容器（５−１−３）に対して、実施例１−１と同一の条件でレトルト処理（熱水貯湯式）を行った。熱水処理後すぐに、蓋材から測定用サンプルを切り出し、レトルト処理前と同様にして該サンプルの酸素透過度および透湿度を測定した。またＴ型剥離強度を上記の方法で測定した。結果を表６に示す。層間剥離等の外観不良は見られなかった。【０２１３】
＜実施例５−２〜５−１３および比較例５−１〜５−５＞
多層構造体（１−１−２）に代えて、実施例１−２〜１−１３で作製した多層構造体（１−２−２）〜（１−１３−２）および比較例１−１〜１−５で作製した多層構造体（Ｃ１−１−２）〜（Ｃ１−５−２）を用いたこと以外は実施例５−１の蓋付き容器（５−１−３）の作製と同様にして、蓋付き容器（５−２−３）〜（５−１３−３）および（Ｃ５−１−３）〜（Ｃ５−５−３）を作製した。得られた蓋付き容器の蓋材について、実施例５−１と同様に各項目を測定した。結果を表６に示す。蓋付き容器（５−２−３）〜（５−１３−３）には、層間剥離等の外観不良は見られなかった。蓋付き容器（Ｃ５−１−３）〜（Ｃ５−５−３）には、層間剥離による外観不良が見られた。【０２１４】
【表６】
0006735818.tif 000007
【０２１５】
［実施例６］インモールドラベル容器
＜実施例６−１＞
２枚のＣＰＰ１００のそれぞれに、乾燥後の厚さが３μｍとなるようにバーコーターを用いて２液型接着剤を塗工して乾燥させた。２液型接着剤には、三井化学株式会社製の「タケラック」（登録商標）の「Ａ−５２５Ｓ」と三井化学株式会社製の「タケネート」（登録商標）の「Ａ−５０」とからなる２液反応型ポリウレタン系接着剤を用いた。次に、２枚のＣＰＰ１００と実施例１−１の多層構造体（１−１−１）とをラミネートし、４０℃で５日間静置してエージングした。このようにして、ＣＰＰ１００／接着層／基材（Ｘ−１）／層（Ｙ−１）／接着層／ＣＰＰ１００という構造を有する多層ラベル（６−１−２）を得た。得られた多層ラベル（６−１−２）の酸素透過度および透湿度を上述した方法によって測定した。結果を表７に示す。【０２１６】
多層ラベル（６−１−２）を容器成形型のメス型部の内壁表面の形状にあわせて切断し、メス型部の内壁表面に取り付けた。次に、オス型部をメス型部に押し込んだ。次に、溶融させたポリプロピレン（日本ポリプロ株式会社製の「ノバテック」（登録商標）の「ＥＡ７Ａ」）をオス型部とメス型部との間のキャビティに２２０℃で注入した。このようにして、射出成形を実施し、目的のインモールドラベル容器（６−１−３）を成形した。容器本体の厚さは７００μｍであり、表面積は８３ｃｍ２であった。容器の外側全体が多層ラベル（６−１−２）で覆われ、つなぎ目は多層ラベル（６−１−２）が重なり、多層ラベル（６−１−２）が容器の外側を覆わない箇所はなかった。このとき、多層ラベルの層間剥離は見られず、インモールドラベル容器（６−１−３）の外観は良好であった。【０２１７】
＜実施例６−２〜６−１３および比較例６−１〜６−５＞
多層構造体（１−１−１）に代えて、実施例１−２〜１−１３および比較例１−１〜１−５で作製した多層構造体（１−２−１）〜（１−１３−１）および（Ｃ１−１−１）〜（Ｃ１−５−１）を用いたこと以外は実施例６−１の多層ラベル（６−１−２）の作製と同様にして、多層ラベル（６−２−２）〜（６−１３−２）および（Ｃ６−１−２）〜（Ｃ６−５−２）を作製した。次に、実施例６−１の多層ラベル（６−１−２）に代えて（６−２−２）〜（６−１３−２）および（Ｃ６−１−２）〜（Ｃ６−５−２）を用いたこと以外は実施例６−１のインモールドラベル容器（６−１−３）の作製と同様にして、インモールドラベル容器（６−２−３）〜（６−１３−３）および（Ｃ６−１−３）〜（Ｃ６−５−３）を作製した。得られた多層ラベルについて、実施例６−１と同様に各項目を測定した。結果を表７に示す。インモールドラベル容器（６−２−３）〜（６−１３−３）の外観は良好であった。一方、インモールドラベル容器（Ｃ６−１−３）〜（Ｃ６−５−３）には層間剥離が認められた。【０２１８】
【表７】
0006735818.tif 000008
【０２１９】
［実施例７］押出しコートラミネート
＜実施例７−１＞
実施例１−１において多層構造体（１−１−１）の層（Ｙ−１−１）上に接着層を形成した後、ポリエチレン樹脂（密度；０．９１７ｇ／ｃｍ３、メルトフローレート；８ｇ／１０分）を厚さが２０μｍになるように該接着層上に２９５℃で押出しコートラミネートした。このようにして、基材（Ｘ−１）／層（Ｙ−１−１）／接着層／ポリエチレンという構造を有するラミネート体（７−１−２）を得た。上記の接着層は、乾燥後の厚さが０．３μｍとなるようにバーコーターを用いて２液型接着剤を塗工し、乾燥させることによって形成した。この２液型接着剤には、三井化学株式会社製の「タケラック」（登録商標）の「Ａ−３２１０」と三井化学株式会社製の「タケネート」（登録商標）の「Ａ−３０７０」とからなる２液反応型ポリウレタン系接着剤を用いた。ラミネート体（７−１−２）の酸素透過度および透湿度を上述した方法によって測定した。結果を表８に示す。ラミネート体（７−１−２）には、巻取時に層間剥離等の外観不良は見られなかった。【０２２０】
＜実施例７−２〜７−１３および比較例７−１〜７−５＞
多層構造体（１−１−１）に代えて、実施例１−２〜１−１３および比較例１−１〜１−５の多層構造体（１−２−１）〜（１−１３−１）および（Ｃ１−１−１）〜（Ｃ１−５−１）を使用したこと以外は実施例７−１のラミネート体（７−１−２）の作製と同様にして、ラミネート体（７−２−２）〜（７−１３−２）および（Ｃ７−１−２）〜（Ｃ７−５−２）を作製した。得られたラミネート体について、実施例７−１と同様に各項目を測定した。結果を表８に示す。ラミネート体（７−２−２）〜（７−１３−２）には、巻取時に層間剥離等の外観不良は見られなかった。ラミネート体（Ｃ７−１−２）〜（Ｃ７−５−２）には巻取時に部分的に層間剥離が認められた。【０２２１】
【表８】
0006735818.tif 000009
【０２２２】
［実施例８］充填物の影響
＜実施例８−１＞
実施例３−１で作製した平パウチ（３−１−３）に１．５％エタノール水溶液５００ｍＬを充填し、レトルト処理装置（日阪製作所製、フレーバーエースＲＣＳ−６０）を使用して、１２０℃、０．１５ＭＰａＧで３０分間熱水中においてレトルト処理を行った。レトルト処理後の平パウチから測定用サンプルを切り出し、該サンプルの酸素透過度を測定した。該サンプルの酸素透過度は、０．２０ｍＬ／（ｍ２・ｄａｙ・ａｔｍ）であった。【０２２３】
＜実施例８−２〜８−９＞
１．５％エタノール水溶液５００ｍＬに代えて他の充填物５００ｍＬを平パウチ（３−１−３）に充填したことを除き、実施例８−１と同様にレトルト処理を行った。そして、レトルト処理後の平パウチから測定用サンプルを切り出し、該サンプルの酸素透過度を測定した。他の充填物として、１．０％エタノール水溶液（実施例８−２）、食酢（実施例８−３）、ｐＨ２のクエン酸水溶液（実施例８−４）、食用油（実施例８−５）、ケチャップ（実施例８−６）、醤油（実施例８−７）、および、しょうがペースト（実施例８−８）を用いた。いずれの場合も、レトルト処理後のサンプルの酸素透過度は、０．２０ｍＬ／（ｍ２・ｄａｙ・ａｔｍ）であった。さらに、実施例５−１で作製した蓋付き容器（５−１−３）にみかんシロップをほぼ満杯に充填し、実施例８−１と同様にレトルト処理を行った（実施例８−９）。レトルト処理後の蓋付き容器の蓋材から測定用のサンプルを切り出し、該サンプルの酸素透過度を測定したところ、酸素透過度は０．２０ｍＬ／（ｍ２・ｄａｙ・ａｔｍ）であった。【０２２４】
実施例８−１〜８−９から明らかなように、本発明の包装材は、様々な食品を充填した状態でレトルト処理を行った後でも、良好なバリア性能を示した。【０２２５】
［実施例９］真空断熱体
＜実施例９−１＞
ＣＰＰ６０上に、実施例６−１で用いた２液反応型ポリウレタン系接着剤を乾燥後の厚さが３μｍとなるように塗工し、乾燥させることによって接着層を形成した。このＣＰＰと実施例１−１で作製した多層構造体（１−１−２）の基材（Ｘ−１）とを貼り合せることによって積層体（９−１−１）を得た。次に、別途用意したＯＮＹ１５の上に、前記２液反応型ポリウレタン系接着剤を乾燥後の厚さが３μｍとなるように塗工し、乾燥させることによって接着層を形成した。そして、このＯＮＹ１５と積層体（９−１−１）とを貼り合わせることによって、ＣＰＰ６０／接着層／多層構造体（１−１−２）／接着層／ＯＮＹ１５、という構造を有する多層構造体（９−１−２）を得た。【０２２６】
多層構造体（９−１−２）を裁断し、サイズが７０ｃｍ×３０ｃｍであるラミネート体を２枚得た。その２枚のラミネート体をＣＰＰ層同士が内面となるように重ね合わせ、３方を１０ｍｍ幅でヒートシールして３方袋を作製した。次に、３方袋の開口部から断熱性の芯材を充填し、真空包装機を用いて２０℃、内部圧力１０Ｐａの状態で３方袋を密封した。このようにして、真空断熱体（９−１−３）を得た。断熱性の芯材にはシリカ微粉末を用いた。真空断熱体（９−１−３）を４０℃、１５％ＲＨの条件下において３６０日間放置した後、ピラニー真空計を用いて真空断熱体の内部の圧力を測定した結果、３７．０Ｐａであった。【０２２７】
恒温恒湿試験機を用いて、大気圧下、８５℃、８５％ＲＨの雰囲気下に１，０００時間真空断熱体（９−１−３）を保管する耐久性試験（ダンプヒート試験）を行った。ダンプヒート試験前後の各真空断熱体から測定用のサンプルを切り出し、該サンプルについて、酸素透過度および透湿度を測定した。また、ダンプヒート試験後のサンプルのＴ型剥離強度を上記の方法で測定した。結果を表９に示す。層間剥離等の外観不良は見られなかった。【０２２８】
＜実施例９−２〜９−１３および比較例９−１〜９−５＞
多層構造体（１−１−２）に代えて、実施例１−２〜１−１３および比較例１−１〜１−５の多層構造体（１−２−２）〜（１−１３−２）および（Ｃ１−１−２）〜（Ｃ１−５−２）を使用したこと以外は実施例９−１の真空断熱体（９−１−３）の作製と同様にして、真空断熱体（９−２−３）〜（９−１３−３）および（Ｃ９−１−３）〜（Ｃ９−５−３）を作製した。得られた各真空断熱体について、実施例９−１と同様に各項目を測定した。結果を表９に示す。また、真空断熱体（９−２−３）〜（９−１３−３）には層間剥離等の外観不良は見られなかった。一方、真空断熱体（Ｃ９−１−３）〜（Ｃ９−５−３）には層間剥離が認められた。【０２２９】
【表９】
0006735818.tif 000010
【０２３０】
［実施例１０］保護シート
＜実施例１０−１＞
実施例１−１で作製した多層構造体（１−１−１）の層（Ｙ−１−１）上に接着層を形成し、該接着層上にアクリル樹脂フィルム（厚さ５０μｍ）をラミネートすることによって積層体を得た。続いて、該積層体の多層構造体（１−１−１）の基材（Ｘ−１）上に接着層を形成した後、該積層体とＰＥＴ５０とをラミネートした。このようにして、ＰＥＴ５０／接着層／基材（Ｘ−１）／層（Ｙ−１−１）／接着層／アクリル樹脂層、という構成を有する保護シート（１０−１−２）を得た。上記２つの接着層はそれぞれ、２液型接着剤を乾燥後の厚さが３μｍとなるように塗工し、乾燥させることによって形成した。２液型接着剤には、三井化学株式会社製の「タケラック」（登録商標）の「Ａ−１１０２」と三井化学株式会社製の「タケネート」（登録商標）の「Ａ−３０７０」とからなる２液反応型ポリウレタン系接着剤を用いた。得られた保護シート（１０−１−２）の酸素透過度および透湿度を測定した。結果を表１０に示す。【０２３１】
続いて、得られた保護シート（１０−１−２）の耐久性試験として、恒温恒湿試験機を用いて、大気圧下、８５℃、８５％ＲＨの雰囲気下に１，０００時間保護シートを保管する試験（ダンプヒート試験）を行った。試験後の保護シートについて、酸素透過度および透湿度を測定した結果を表１０に示す。また、該保護シートの接着性評価の結果を表１０に示す。層間剥離等の外観不良は見られなかった。【０２３２】
＜実施例１０−２〜１０−１３および比較例１０−１〜１０−５＞
多層構造体（１−１−１）に代えて、実施例１−２〜１−１３および比較例１−１〜１−５の多層構造体（１−２−１）〜（１−１３−１）および（Ｃ１−１−１）〜（Ｃ１−５−１）を用いたこと以外は、実施例１０−１の保護シート（１０−１−２）の作製と同様にして、保護シート（１０−２−２）〜（１０−１３−２）および（Ｃ１０−１−２）〜（Ｃ１０−５−２）を作製し、得られた各保護シートについて評価した。結果を表１０に示す。実施例１０−１と同様に、保護シート（１０−２−２）〜（１０−１３−２）には、ダンプヒート試験後も層間剥離等の外観不良は見られなかった。一方、保護シート（Ｃ１０−１−２）〜（Ｃ１０−５−２）は、ダンプヒート試験の結果、層間が一部剥離し、外観不良が見られた。【０２３３】
【表１０】
0006735818.tif 000011
【０２３４】
＜実施例１０−１４＞
実施例１０−１で得た保護シート（１０−１−２）を用いて太陽電池モジュールを作製した。具体的には、まず、１０ｃｍ角の強化ガラス上に設置されたアモルファスシリコン太陽電池セルを、厚さ４５０μｍのエチレン−酢酸ビニル共重合体フィルムで挟み込んだ。次に、そのフィルム上に、保護シート（１０−１−２）のポリエチレンテレフタレート層が外側となるように保護シート（１０−１−２）を貼り合わせることによって、太陽電池モジュールを作製した。貼り合わせは、１５０℃で真空引きを３分間行った後、９分間圧着を行うことによって実施した。このようにして作製された太陽電池モジュールは、良好に作動し、長期に渡って良好な電気出力特性を示した。
【産業上の利用可能性】
【０２３５】
本発明は、多層構造体およびそれを用いた包装材、ならびに多層構造体の製造方法に利用できる。本発明によれば、レトルト処理後においても優れたバリア性を維持できるとともに、層間剥離等の外観不良を起こさず、高い層間接着力（剥離強度）を有する多層構造体を得ることが可能である。また、本発明の多層構造体を用いることによって、過酷な条件下でのレトルト処理後においても優れたガスバリア性および水蒸気バリア性を維持できる優れた包装材が得られる。さらに、本発明は、多層構造体を備える保護シートおよびそれを用いた電子デバイスに利用できる。本発明によれば、ガスバリア性および水蒸気バリア性に優れ、かつ高温・高湿下においても高い層間接着力を有する多層構造体を備える保護シートを用いた電子デバイス得ることが可能である。そのため、本発明によれば、製造段階および流通段階に加え、長期間に亘ることが多い使用段階においても、高い特性を維持できる電子デバイスが得られる。
【符号の説明】
【０２３６】
１０    縦製袋充填シール袋
１１、６３１、６３２    多層構造体
１１ａ  端部
１１ｂ  胴体部
１１ｃ，４１１，４１２，４１３，４１４，６１１  周縁部
２０    平パウチ
３６０  インモールドラベル容器
３６１，３６２，３６３  多層ラベル
３６１ａ  貫通孔
３７０  容器本体
３７１  フランジ部
３７２  胴体部
３７３  底部
３７１ａ  凸部
４０    電子デバイス
４１    電子デバイス本体
４２    封止材
４３    保護シート（多層構造体）
４０１  輸液バッグ
４２０，６２０  隔壁
４３１  バッグ本体
４３２  口栓部材
４３３  吊り下げ孔
５０    シングルラミネート用装置
５１    押出機
５２    Ｔダイ
５３    冷却ロール
５４    ゴムロール
５０１  積層体
５０２  樹脂フィルム
５０３  ラミネートフィルム（多層構造体）
６０１，６０２  真空断熱体
４１０ａ，４１０ｂ  フィルム材
６５１，６５２  芯材
【図１】
0006735818.tif 000012
【図２】
0006735818.tif 000013
【図３】
0006735818.tif 000014
【図４】
0006735818.tif 000015
【図５】
0006735818.tif 000016
【図６】
0006735818.tif 000017
【図７】
0006735818.tif 000018
【図８】
0006735818.tif 000019